(57)【要約】  本発明は、フィルムの一面に２以上の島（ｉｓｌａｎｄ）を蒸着するステップと、前記島をマスクとしてフィルムをドライエッチング（Ｄｒｙ  ｅｔｃｈｉｎｇ）してパターン部を形成するステップとを含む装飾部材用フィルムの製造方法に関する。
2021528565.tif 000002
【特許請求の範囲】
【請求項１】
フィルムの一面に２以上の島（ｉｓｌａｎｄ）を蒸着するステップと、
前記島をマスクとしてフィルムをドライエッチング（Ｄｒｙ  ｅｔｃｈｉｎｇ）してパターン部を形成するステップと
を含む
装飾部材用フィルムの製造方法。
【請求項２】
前記島の幅が１０ｎｍ〜１，０００ｎｍであり、
島の高さが５ｎｍ〜１，０００ｎｍである、
請求項１に記載の装飾部材用フィルムの製造方法。
【請求項３】
前記島の水平断面積は８００，０００ｎｍ２以下である、
請求項１または２に記載の装飾部材用フィルムの製造方法。
【請求項４】
前記島の垂直断面積は８００，０００ｎｍ２以下である、
請求項１から３のいずれか１項に記載の装飾部材用フィルムの製造方法。
【請求項５】
前記島は、インジウム（Ｉｎ）を含むものである、
請求項１から４のいずれか１項に記載の装飾部材用フィルムの製造方法。
【請求項６】
前記フィルム上に２以上の島（ｉｓｌａｎｄ）を蒸着するステップは、１０℃〜１００℃の温度条件で行われるものである、
請求項１から５のいずれか１項に記載の装飾部材用フィルムの製造方法。
【請求項７】
前記フィルム上に２以上の島（ｉｓｌａｎｄ）を蒸着するステップは、エバポレーション（Ｅｖａｐｏｒａｔｉｏｎ）方法またはスパッタリング（ｓｐｕｔｔｅｒｉｎｇ）方法によるものである、
請求項１から６のいずれか１項に記載の装飾部材用フィルムの製造方法。
【請求項８】
前記スパッタリング（ｓｐｕｔｔｅｒｉｎｇ）方法は、
前記フィルムとスパッタターゲットとの最短距離（ｄ１）が２００ｍｍ以下であり、
０．１Ｗ／ｃｍ２〜１０Ｗ／ｃｍ２のターゲットの単位面積あたりに印加される電力条件で１０秒〜１，０００秒間電力を印加するものである、
請求項７に記載の装飾部材用フィルムの製造方法。
【請求項９】
前記スパッタリング（ｓｐｕｔｔｅｒｉｎｇ）方法は、
前記フィルムとスパッタターゲットとの最短距離（ｄ２）が２００ｍｍ超過であり、
ｃ１Ｗ／ｃｍ２〜１０Ｗ／ｃｍ２のターゲットの単位面積あたりに印加される電力条件で１０秒〜１，２００秒間電力を印加するものである、
請求項７に記載の装飾部材用フィルムの製造方法。
【請求項１０】
前記スパッタリング（ｓｐｕｔｔｅｒｉｎｇ）方法は、スパッタガスとして、アルゴン（Ａｒ）、ヘリウム（Ｈｅ）、または窒素（Ｎ２）を用いるものである、
請求項７から９のいずれか１項に記載の装飾部材用フィルムの製造方法。
【請求項１１】
前記ドライエッチングは、チャンバ内に前記フィルムを投入し、
エッチングガスを５ｓｃｃｍ〜１００ｓｃｃｍの流量で供給し、
０．５ｍＴｏｒｒ〜１００ｍＴｏｒｒ以下の圧力条件下、
５０Ｗ〜１，０００Ｗの電力を印加するものである、
請求項１から１０のいずれか１項に記載の装飾部材用フィルムの製造方法。
【請求項１２】
前記ドライエッチングは、容量結合型プラズマ（ＣＣＰ）エッチング、反応性イオンエッチング（ＲＩＥ）、誘導結合型プラズマ（ＩＣＰ）エッチング、電子サイクロトロン共鳴（ＥＣＲ）プラズマエッチング方法、またはマイクロ波エッチング方法である、
請求項１から１１のいずれか１項に記載の装飾部材用フィルムの製造方法。
【請求項１３】
前記フィルムは、金属；有機物；または無機物である、
請求項１から１２のいずれか１項に記載の装飾部材用フィルムの製造方法。
【請求項１４】
前記金属は、チタン（Ｔｉ）、スズ（Ｓｎ）、アルミニウム（Ａｌ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、およびコバルト（Ｃｏ）からなる群より選択された１または２以上である、
請求項１３に記載の装飾部材用フィルムの製造方法。
【請求項１５】
前記無機物は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、および銀（Ａｇ）のいずれか１つの窒化物；その酸化物；その酸窒化物；またはＧａＡｓ、ＡｌＡｓ、ＡｌＧａＡｓ、ＧａＰ、ＩｎＰ、ＩｎＡｓ、ＩｎＧａＡｓ、ＩｎＳｂ、ＣｄＳｅ、ＣｄＴｅ、ＣｄＳ、ＺｎＳｅ、ＺｎＳ、ＺｎＯ、ＧａＮ、ＡｌＧａＮ、ＩｎＡｌＮ、ＨｇＣｄＴｅ、およびｇｒａｐｈｅｎｅからなる群より選択された１以上である、
請求項１３に記載の装飾部材用フィルムの製造方法。
【発明の詳細な説明】
【技術分野】
【０００１】
本出願は、２０１８年８月３１日付で韓国特許庁に提出された韓国特許出願第１０−２０１８−０１０３９５１号および２０１８年８月３１日付で韓国特許庁に提出された韓国特許出願第１０−２０１８−０１０３９６０号の出願日の利益を主張し、その内容のすべては本明細書に組み込まれる。
【０００２】
本発明は、装飾部材用フィルムの製造方法に関する。
【背景技術】
【０００３】
製品の価値を増加させるためには、製品本来の機能を向上させるだけでなく、外観デザイン（色相、形態など）にも顧客の多様な意見を反映しなければならない。化粧品の銘板や携帯電話ケースなどの様々な製品に多様な色相と質感を実現できるデコレーションフィルムを付着させて外観を飾っている。デコレーションフィルムのデザイン要素（色相、色感、質感など）は、パターン層、色相層と反射層、カラーフィルム、印刷層の色相によって調節される。このような方式以外にも色相層をパターン化することにより、デコレーションフィルムのデザイン特徴が調節可能である。
【０００４】
一般的なパターニング工程は、マスクを用いて露光工程時に露出するフォトレジスト（Ｐｈｏｔｏｒｅｓｉｓｔ）／フィルムの領域を指定し、後続のエッチング（ｅｔｃｈｉｎｇ）工程によりフォトレジスト／フィルムをパターン化する。結局、マスクの大きさと形状によってパターンの大きさ、形状などが決定される。非伝統的なパターニング工程中に金属薄膜を薄く蒸着し、熱処理により金属薄膜を島状に転換させてこれをマスクとして用いる場合もある。これは、薄膜の不安定性と熱処理工程を利用して安定相である島状に転換させることであるが、追加の熱処理工程を必要とし、熱に弱いプラスチック基材への適用が困難であるという欠点があった。
【発明の概要】
【発明が解決しようとする課題】
【０００５】
本発明は、装飾部材用フィルムの製造方法に関する。
【課題を解決するための手段】
【０００６】
本発明は、フィルムの一面に２以上の島（ｉｓｌａｎｄ）を蒸着するステップと、前記島をマスクとしてフィルムをドライエッチング（Ｄｒｙ  ｅｔｃｈｉｎｇ）してパターン部を形成するステップとを含む装飾部材用フィルムの製造方法を提供する。
【発明の効果】
【０００７】
本発明の装飾部材用フィルムの製造方法によれば、別の熱処理工程なしに島マスクを形成することができる。
【０００８】
また、本発明の装飾部材用フィルムの製造方法によれば、別のマスクなしに島をマスクとして用いてフィルムを容易にエッチングすることができる。
【０００９】
さらに、本発明の装飾部材用フィルムの製造方法によれば、熱処理によるフィルムまたは基材の損傷なしにフィルムをエッチングすることができる。
【００１０】
また、本発明の装飾部材の製造方法によれば、抵抗が低いフィルムまたは光吸収層を容易にエッチングして高抵抗の装飾部材を製造することができる。
【図面の簡単な説明】
【００１１】
【図１】本発明の装飾部材用フィルムを製造する方法を示す図である。
【図２】エッチングガスに対するフィルムの反応性テストを示す図である。
【図３】エッチングガスに対するフィルムの反応性テストを示す図である。
【図４】エッチングガスに対するフィルムの反応性テストを示す図である。
【図５】実施例１〜３のエッチング工程前後のフィルムの表面を示す図である。
【図６】実施例１〜３のエッチング工程前後のフィルムの表面を示す図である。
【図７】実施例１〜３のエッチング工程前後のフィルムの表面を示す図である。
【図８】参考例の蒸着されたインジウム島マスクの形状を示す図である。
【図９】参考例の蒸着されたインジウム島マスクの形状を示す図である。
【図１０】参考例の蒸着されたインジウム島マスクの形状を示す図である。
【図１１】参考例の蒸着されたインジウム島マスクの形状を示す図である。ＰＭＭＡのエッチングガスに対する反応性テストの結果を示す図である。
【図１２】実施例４の蒸着されたインジウム島マスクの形状を示す図である。
【図１３】実施例４の蒸着されたインジウム島マスクの形状を示す図である。
【図１４】参考例３のエッチング工程前後のフィルムの表面を示す図である。
【図１５】参考例３のエッチング工程前後のフィルムの表面を示す図である。
【図１６】実施例および比較例で製造された装飾部材の光反射層側のＳＥＭ写真を示す図である。
【図１７】実施例および比較例で製造された装飾部材の光反射層側のＳＥＭ写真を示す図である。
【図１８】実施例および比較例で製造された装飾部材の光反射層側のＳＥＭ写真を示す図である。
【図１９】実施例および比較例で製造された装飾部材の光反射層側のＳＥＭ写真を示す図である。
【図２０】実施例および比較例で製造された装飾部材の光反射層側のＳＥＭ写真を示す図である。
【図２１】実施例および比較例で製造された装飾部材の光反射層側のＳＥＭ写真を示す図である。
【図２２】実施例および比較例で製造された装飾部材の光反射層側のＳＥＭ写真を示す図である。
【図２３】実施例および比較例で製造された装飾部材の光反射層側のＳＥＭ写真を示す図である。
【図２４】実施例および比較例で製造された装飾部材の光反射層側のＳＥＭ写真を示す図である。
【図２５】実施例および比較例で製造された装飾部材の光反射層側のＳＥＭ写真を示す図である。
【図２６】本発明の装飾部材用フィルムを製造する方法を示す図である。
【図２７】本発明の装飾部材の積層構造を示す図である。
【図２８】本発明の装飾部材の積層構造を示す図である。
【図２９】本発明の装飾部材の積層構造を示す図である。
【図３０】本発明の装飾部材の積層構造を示す図である。
【図３１】本発明の装飾部材の積層構造を示す図である。
【図３２】本発明の装飾部材の積層構造を示す図である。
【図３３】本発明の装飾部材の積層構造を示す図である。
【図３４】本発明の装飾部材用フィルムに含まれるパターン層の形態を示す図である。
【図３５】本発明の装飾部材用フィルムに含まれるパターン層の形態を示す図である。
【図３６】本発明の装飾部材用フィルムに含まれるパターン層の形態を示す図である。
【図３７】本発明の装飾部材用フィルムに含まれるパターン層の形態を示す図である。
【図３８】本発明の装飾部材用フィルムに含まれるパターン層の形態を示す図である。
【図３９】本発明の装飾部材用フィルムに含まれるパターン層の形態を示す図である。
【図４０】本発明の装飾部材用フィルムに含まれるパターン層の形態を示す図である。
【図４１】本発明の装飾部材用フィルムに含まれるパターン層の形態を示す図である。
【図４２】本発明の装飾部材用フィルムに含まれるパターン層の形態を示す図である。
【図４３】本発明の装飾部材用フィルムに含まれるパターン層の形態を示す図である。
【図４４】本発明の装飾部材用フィルムに含まれるパターン層の形態を示す図である。
【図４５】本発明の装飾部材用フィルムに含まれるパターン層の形態を示す図である。
【図４６】本発明の装飾部材用フィルムに含まれるパターン層の形態を示す図である。
【図４７】本発明の装飾部材用フィルムに含まれるパターン層の形態を示す図である。
【図４８】本発明の装飾部材用フィルムに含まれるパターン層の形態を示す図である。
【図４９】本発明の装飾部材用フィルムに含まれるパターン層の形態を示す図である。
【図５０】本発明の装飾部材用フィルムに含まれるパターン層の形態を示す図である。
【図５１】本発明の装飾部材用フィルムに含まれるパターン層の形態を示す図である。
【発明を実施するための形態】
【００１２】
本明細書において、「または」とは、他に定義しない限り、挙げられたものを選択的にまたはすべて含む場合、すなわち、「および／または」の意味を表す。
【００１３】
本明細書において、「層」とは、当該層が存在する面積を７０％以上覆っているものを意味する。好ましくは７５％以上、より好ましくは８０％以上覆っているものを意味する。
【００１４】
本明細書において、ある層の「厚さ」とは、当該層の下面から上面までの最短距離を意味する。
【００１５】
本明細書において、空間的に相対的な用語である「一面」および「他面」は、図示のように、１つの構成要素と他の構成要素との相関関係を容易に記述するために使われる。空間的に相対的な用語は、図示の方向に加えて、使用時または動作時に構成要素の互いに異なる方向を含む用語として理解されなければならない。例えば、図示の構成要素をひっくり返す場合、他の構成要素の「一面」と記述された構成要素は、他の構成要素の「他面」に置き換えられてもよい。したがって、例示的な用語である「一面」は、下と上の方向をすべて含むことができる。構成要素は他の方向にも配向可能であり、これによって、空間的に相対的な用語は配向によって解釈される。
【００１６】
発明は、フィルムの一面に２以上の島（ｉｓｌａｎｄ）を蒸着するステップと、前記島をマスクとしてフィルムをドライエッチング（Ｄｒｙ  ｅｔｃｈｉｎｇ）してパターン部を形成するステップとを含む装飾部材用フィルムの製造方法を提供する。
【００１７】
図１に前記装飾部材用フィルムの製造方法を示した。
【００１８】
図１の（Ａ）によれば、本明細書の装飾部材用フィルムの製造方法は、（ａ）フィルム上に２以上の島を蒸着するステップと、（ｂ）前記島をマスクとしてフィルムをドライエッチングしてパターン部を形成するステップとを含む。
【００１９】
図１の（Ｂ）によれば、前記フィルムは、他面に別の基材を含むことができる。
【００２０】
前記フィルムをドライエッチング（Ｄｒｙ  ｅｔｃｈｉｎｇ）してパターン部を形成するステップは、前記フィルムをエッチングしてフィルムにパターン部を形成するステップである。フィルムのエッチングされた部分は凹部で、フィルムのエッチングされていない部分は凸部とそれぞれ称される。
【００２１】
前記島は、フィルムをエッチングする時、フィルムの一部分のみエッチングできるようにマスクとして機能する。この時、島の大きさや分布を調節してフィルムのエッチングされる程度を調節することができる。具体的には、前記島の幅、高さ、水平断面積または垂直断面積を下記のように調節することができる。
【００２２】
前記島の幅が１０ｎｍ〜１，０００ｎｍであり、島の高さが５ｎｍ〜１，０００ｎｍ；好ましくは、島の幅が２０ｎｍ〜８００ｎｍであり、島の高さが１０ｎｍ〜６００ｎｍ；さらに好ましくは、島の幅が５０ｎｍ〜６００ｎｍであり、島の高さが１０ｎｍ〜２００ｎｍである。
【００２３】
前記島の水平断面積は８００，０００ｎｍ２以下、８０ｎｍ２以上８００，０００ｎｍ２以下、好ましくは３００ｎｍ２以上５００，０００ｎｍ２以下、さらに好ましくは１，０００ｎｍ２以上３００，０００ｎｍ２以下であってもよい。前記「水平断面積」とは、島を前記フィルムの表面方向と水平な方向に切断した断面の面積を意味することができる。
【００２４】
前記島の垂直断面積は８００，０００ｎｍ２以下、１００ｎｍ２以上８００，０００ｎｍ２以下、好ましくは２００ｎｍ２以上６００，０００ｎｍ２以下、さらに好ましくは３００ｎｍ２以上３００，０００ｎｍ２以下であってもよい。前記「垂直断面積」とは、島を前記フィルムの表面方向と垂直な方向に切断した断面の面積を意味することができる。
【００２５】
前記島の水平断面積または垂直断面積が前記数値範囲を満たす場合、マスク島の形態および分布調節が容易なため、エッチングしようとするフィルムのエッチング水準を調節可能にする効果がある。また、前記数値範囲を満たす場合、島が互いに連結されたフィルム形態ではない離隔した島形状に蒸着され、蒸着されたそれぞれの島が互いに連結されずに分離された形態を維持することができる。
【００２６】
前記島の幅、高さ、島の水平断面積および島の垂直断面積は、この技術の属する分野で一般的に使用される方法で測定できる。例えば、原子顕微鏡（Ａｔｏｍｉｃ  Ｆｏｒｃｅ  Ｍｉｃｒｏｓｃｏｐｅ：ＡＦＭ）や走査電子顕微鏡（Ｓｃａｎｎｉｎｇ  Ｅｌｅｃｔｒｏｎ  Ｍｉｃｒｏｓｃｏｐｅ：ＳＥＭ）、および透過電子顕微鏡（Ｔｒａｎｓｍｉｓｓｉｏｎ  Ｅｌｅｃｔｒｏｎ  Ｍｉｃｒｏｓｃｏｐｅ：ＴＥＭ）などを用いて測定することができる。
【００２７】
前記島は、インジウム（Ｉｎ）を含む。具体的には、前記島のインジウム（Ｉｎ）の原子含有量（ａｔｏｍｉｃ  ｐｅｒｃｅｎｔ：ａｔ％）は９９％以上であってもよい。前記島の材料としてインジウムを用いる場合、追加の熱処理がなくても島形状に蒸着され、それぞれの島が互いに連結されずに分離された形態を維持することができる。
【００２８】
具体的には、従来は、特定の物質を島形状に蒸着するためには、高温環境で蒸着を進行させるか、連続したフィルム形態に蒸着した後、高温で熱処理してフィルムで発生するデウェッティング現象（Ｄｅｗｅｔｔｉｎｇ）を利用して島形状に変換しなければならなかった。例えば、ゲルマニウム（Ｇｅ、Ｔｍ＝９３８．２℃）およびシリコン（Ｓｉ、Ｔｍ＝１４１４℃）を島形状に蒸着するためには、７５０℃以上の高温蒸着環境で蒸着することが必要である。また、アルミニウムは、一般的な蒸着環境で連続したフィルム形態で蒸着されるので、６００℃以上の高温で熱処理してデウェッティング現象（Ｄｅｗｅｔｔｉｎｇ）を利用して島形状を作製した。しかし、前記高温の蒸着環境および高温の熱処理方式により島形状に蒸着する場合、熱に弱いプラスチック基材が損傷する問題が発生した。
【００２９】
本発明では、島の材料としてインジウム（Ｉｎ）を用いて、追加の熱処理なしに常温蒸着環境でも蒸着されるインジウムが島形状に形成できるようにした。インジウムの融点は１５６．６℃で、他の物質の融点（Ａｌ：６６０℃、Ｃｕ：１０８４．６℃、Ａｇ：９６１．８℃）に比べて低いので、低温でも熔接（Ｃｏｌｄ  ｗｅｌｄｉｎｇ）が可能であるという利点がある。すなわち、前記島がインジウムの場合、常温蒸着環境でも島を容易に形成できるという利点がある。
【００３０】
前記島（ｉｓｌａｎｄ）を蒸着するステップは、１０℃〜１００℃、好ましくは１０℃以上８０℃以下、さらに好ましくは１０℃以上６０℃以下の温度条件で行われる。前記範囲より低い温度で蒸着する場合には、ターゲットから離れてきてフィルムに到達した物質のフィルムに対する付着力が低くなって、後続の工程時、蒸着されたフィルムがフィルムから分離される問題点が発生することがあり、前記範囲より高い温度では、ターゲットから出る粒子がフィルムに到達した時に高い移動度を有して、島形状が離れることなく連結され、より高い温度では、フィルムに蒸着された材料が再度蒸発するか、または再揮発（ｒｅ−ｅｖａｐｏｒａｔｉｏｎ）して島の成長速度が低下する問題点がありうる。
【００３１】
前記フィルム上に２以上の島（ｉｓｌａｎｄ）を蒸着するステップは、エバポレーション（Ｅｖａｐｏｒａｔｉｏｎ）方法またはスパッタリング（ｓｐｕｔｔｅｒｉｎｇ）方法によると良い。前記エバポレーション方法とは、高真空（５×１０−５〜１×１０−７Ｔｏｒｒ）のチャンバ内で電子ビームや電気フィラメントを用いてターゲット材料を蒸発または昇華させて被着物に蒸着することである。また、前記スパッタリング方法とは、アルゴンなどの気体を真空のチャンバ内に流し込み、電圧を印加して発生したプラズマによってターゲット物質が被着物に蒸着される方法である。
【００３２】
前記エバポレーション方法は、高真空状態（５×１０−５〜１×１０−７Ｔｏｒｒ）でタングステン（Ｗ）またはモリブデン（Ｍｏ）を含む蒸着ボート（ｅｖａｐｏｒａｔｉｏｎ  ｂｏａｔ）およびｃｒｕｃｉｂｌｅに位置したインジウム（Ｉｎ）などのターゲット物質を蒸発または気化が起こるまで電圧を加えるか、電子ビームの電力を増加させた後、０．１ｎｍ／ｓｅｃ〜１０ｎｍ／ｓｅｃの蒸着速度条件下で行われる。
【００３３】
前記スパッタリング方法の工程条件は、前述した島の幅、高さ、垂直断面積および水平断面積を達成するために特定の条件を満たすことができる。特に、被着物であるフィルムとスパッタターゲットとの距離に応じて印加される電力などの他の条件を異なって調節可能である。
【００３４】
前記スパッタリング方法において、前記フィルムとスパッタターゲットとの最短距離（ｄ１）が２００ｍｍ以下であり、０．１Ｗ／ｃｍ２〜１０Ｗ／ｃｍ２のターゲットの単位面積あたりに印加される電力条件で１０秒〜１，０００秒間印加するか；好ましくは、前記フィルムとスパッタターゲットとの最短距離（ｄ１）が２００ｍｍ以下であり、０．１Ｗ／ｃｍ２〜５Ｗ／ｃｍ２の電力を１０秒〜９００秒間印加することであってもよい。前記電力条件の分母の単位ｃｍ２は、スパッタターゲットの単位面積が１ｃｍ２であることを意味する。また、前記フィルムとスパッタターゲットとの最短距離（ｄ１）が１０ｍｍ以上１５０ｍｍ以下、好ましくは５０ｍｍ以上１２０ｍｍ以下であってもよい。
【００３５】
あるいは、前記スパッタリング方法において、前記フィルムとスパッタターゲットとの最短距離（ｄ２）が２００ｍｍ超過であり、１Ｗ／ｃｍ２〜１０Ｗ／ｃｍ２のターゲットの単位面積あたりに印加される電力条件で１０秒〜１，２００秒間電力を印加するか、０．１Ｗ／ｃｍ２〜１０Ｗ／ｃｍ２の電力を１０秒〜１，０００秒間電力を印加するか、好ましくは０．１Ｗ／ｃｍ２〜５Ｗ／ｃｍ２の電力を１０秒〜９００秒間印加することであってもよい。また、前記フィルムとスパッタターゲットとの最短距離（ｄ２）が２５０ｍｍ以上１，０００ｍｍ以下、好ましくは３００ｍｍ以上９００ｍｍ以下であってもよい。
【００３６】
前記スパッタリング方法において、スパッタリング時の工程圧力が１ｍＴｏｒｒ〜１００ｍＴｏｒｒ、好ましくは１ｍＴｏｒｒ〜７５ｍＴｏｒｒ、さらに好ましくは１ｍＴｏｒｒ〜５０ｍＴｏｒｒであってもよい。工程圧力が前記範囲より高ければ、チャンバの内部に存在するプラズマガス粒子が多くなり、ターゲットから放出された粒子がプラズマガス粒子とぶつかってエネルギーを失ってしまうので、島の成長速度が低下することがある。これに対し、過度に低い工程圧力が維持される場合、プラズマガス粒子による島成分粒子のエネルギーの損失は少なくなるが、高エネルギーを有する粒子によってフィルムまたは基材が損傷しうるという欠点があるため、スパッタリング工程条件は、蒸着装置の大きさおよびサンプルの位置とターゲットの距離、ターゲットの種類とガスの種類および流量、工程時の圧力など多様な変数を調節して最適な工程条件を探さなければならない。
【００３７】
前記スパッタリング方法は、スパッタガスとして、アルゴン（Ａｒ）、ヘリウム（Ｈｅ）、または窒素（Ｎ２）を用いるものであってもよい。
【００３８】
前記スパッタリング方法において、前記ターゲットは、フィルム上に蒸着しようとする島の材料に応じて異なって適用可能である。例えば、島がインジウム（Ｉｎ）の場合、前記ターゲットは、ＲＮＤ  Ｋｏｒｅａ社のＩｎｄｉｕｍ  ｔａｒｇｅｔ（純度９９．９９％）であってもよい。
【００３９】
本発明の装飾部材用フィルムを製造する方法は、前記島をマスクとしてフィルムをドライエッチング（Ｄｒｙ  ｅｔｃｈｉｎｇ）してパターン部を形成するステップを含む。
【００４０】
前記「ドライエッチング」は、プラズマを用いるドライエッチングであってもよい。前記「プラズマ」とは、イオン化されたガスを意味するものであって、原子および分子からなるガスを電気などのエネルギーを用いて放電させると、電子、イオン、分解されたガス、および光子などからなるプラズマが形成される。プラズマを用いたドライエッチングにはこれらのイオンおよび分解されたガスを使用する。例えば、アルゴン（Ａｒ）ガスに電気エネルギーを用いて分解させると、Ａｒ＋イオンと付加的な電子が生成されながらプラズマを形成し、ＣＦ４のようなガスを放電させると、ＣＦ３＋およびＦ  などのイオンと分解されたガスが発生する。
【００４１】
前記ドライエッチングとは、従来のウェットエッチングと区別されるエッチング方法であって、反応性気体やイオンを用いてフィルムを選択的にエッチングする方法であるので、溶液を用いてフィルムをエッチングするウェットエッチング方法とは相違する。
【００４２】
前記ドライエッチングは、等方性エッチングが可能であり、前記ウェットエッチングは、異方性エッチングの特性を有する。フィルムでエッチングされる領域は、一般的にリソグラフィー工程時に用いるマスクによって定められるが、マスクによって遮られた部分はエッチングされず、マスクによって遮られていない部分が選択的にエッチングされるようになる。等方性エッチングは、マスクによって遮られた部分も一部エッチングするアンダーカット（ｕｎｄｅｒｃｕｔ）現象が発生しやすいが、前記アンダーカット現象が過度に発生した場合、エッチングされてはならない領域までエッチングされて微細なパターンの形成が難しい問題がある。
【００４３】
これに対し、本発明のドライエッチングは、等方性エッチングの特性を有するので、前記アンダーカット現象が発生する程度がウェットエッチングより少ないという利点を有する。これによって、微細なパターンの形成が容易であるという利点を有する。
【００４４】
その他にも、前記ドライエッチングは、少量のガスだけでもエッチング可能なため、工程費用が節減可能であり、環境汚染の可能性が存在する溶液を使用しないので、環境汚染の可能性が少ないという利点がある。
【００４５】
また、エッチング工程時に発生するプラズマの特性の変化を容易にモニタリングできるので、工程の安定性に対する判断が容易であり、エッチング工程が終了する時点も容易に把握できるので、工程の自動化の面で有利である。
【００４６】
特に、本発明のように、島マスクが１０ｎｍ〜１，０００ｎｍの幅を有し、島と島との間の間隔が１００ｎｍ以下と大きさが小さい場合、微細パターンを効果的に形成するためには、異方性エッチングが可能なドライエッチングが有利である。
【００４７】
前記ドライエッチングは、容量結合型プラズマ（ＣＣＰ）エッチング、反応性イオンエッチング（ＲＩＥ）、誘導結合型プラズマ（ＩＣＰ）エッチング、電子サイクロトロン共鳴（ＥＣＲ）プラズマエッチング、またはマイクロ波エッチング方法であってもよい。
【００４８】
前記ドライエッチングは、チャンバ内に前記フィルムを投入し、エッチングガスを５ｓｃｃｍ〜１００ｓｃｃｍの流量で供給し、０．５ｍＴｏｒｒ〜１００ｍＴｏｒｒ以下の圧力条件下、５０Ｗ〜１，０００Ｗの電力を印加するものであってもよい。
【００４９】
前記圧力条件は、好ましくは１ｍＴｏｒｒ以上９０ｍＴｏｒｒ以下、さらに好ましくは１ｍＴｏｒｒ以上８０ｍＴｏｒｒ以下である。前記数値範囲を満たす場合、安定したプラズマが形成できるという利点がある。
【００５０】
前記エッチングガスの流量は１０ｓｃｃｍ〜８０ｓｃｃｍ、好ましくは１０ｓｃｃｍ〜５０ｓｃｃｍである。
【００５１】
前記電力は、エッチング装置の種類によって異なる。
【００５２】
具体的には、エッチング装置がＲＩＥ装置の場合、対電極側はｇｒｏｕｎｄ状態を維持し、基板電極側に印加される電力は１０Ｗ〜５００Ｗであってもよい。
【００５３】
また、エッチング装置がＲＩＥ−ＩＣＰ装置の場合、エッチングしようとするサンプルが置かれた基板電極側に印加される電力は１０Ｗ〜５００Ｗであり、ＩＣＰ側に印加される電力は１００Ｗ〜１，０００Ｗであってもよい。
【００５４】
エッチング装置がＲＩＥ−ＩＣＰ装置の場合、前記基板電極側に印加される電力は１０Ｗ〜４００Ｗ、好ましくは１０Ｗ〜３００Ｗであってもよい。
【００５５】
また、エッチング装置がＲＩＥ−ＩＣＰ装置の場合、ＩＣＰ側に印加される電力は２００Ｗ〜１，０００Ｗ、好ましくは３００Ｗ〜１，０００Ｗであってもよい。
【００５６】
前記エッチングガスは、それぞれ独立してチャンバ内に注入されるか、予め混合ガスで形成された後にチャンバ内に注入される。前記チャンバ内に注入されるエッチングガスの総流量は、反応チャンバの容積、他の構成の性能などによって、後述する圧力条件などを考慮して適宜選択可能である。
【００５７】
前記エッチングガスは、ハロゲン元素含有ガス、酸化性ガス（Ｏ２）、窒素ガス（Ｎ２）、水素ガス（Ｈ２）、炭化水素ガス、および不活性ガスからなる群より選択された１または２以上をさらに含む。
【００５８】
前記ハロゲン元素含有ガスは、Ｃｌ２、ＣＣｌ４、ＣＣｌ２Ｆ２、ＣＦ４、ＢＣｌ３、ＮＦ３、ＮＦ５、ＳＦ６、Ｆ２、Ｃ２Ｆ６、Ｃ３Ｆ８、Ｃ４Ｆ８、またはＣＨＦ３である。
【００５９】
前記酸化性ガスは、Ｏ２、Ｏ３、ＣＯ、ＣＯ２、ＣＯＣｌ２、ＣＯＦ２、またはＮＯ２である。
【００６０】
前記不活性ガスは、アルゴンガス（Ａｒ）、キセノンガス（Ｘｅ）、クリプトンガス（Ｋｒ）、またはヘリウムガス（Ｈｅ）である。
【００６１】
前記炭化水素ガスは、炭素数１〜９の炭化水素ガスであってもよいし、例えば、メタン（ＣＨ４）ガスがある。
【００６２】
前記エッチングガスは、エッチングしようとするフィルムの種類に応じて選択可能である。例えば、前記フィルムがアルミニウム（Ａｌ）などの金属の場合、前記エッチングガスは、ＢＣｌ３、ＣＣｌ４、ＣＦ４、またはＣｌ２などのハロゲン元素含有ガスを含み、前記フィルムが有機物の場合、前記エッチングガスは、ＣＦ４などのハロゲン元素含有ガスまたは酸素ガスを含み、前記フィルムがＧａＡｓ、ＩｎＰ、ＨｇＣｄＴｅ、またはＺｎＳなどの半導体物質の場合、前記エッチングガスは、ハロゲン元素含有ガス、水素ガス、または炭化水素ガスを含み、前記フィルムがＳｉ、ＳｉＯ２、Ｓｉ３Ｎ４などの無機物の場合、前記エッチングガスは、ハロゲン元素含有ガスであってもよい。
【００６３】
前記ドライエッチングは、６０秒以上６００秒以下、好ましくは８０秒以上５００秒以下、さらに好ましくは１００秒以上３００秒以下の時間の間行われる。前記数値範囲を満たす場合、エッチング効果が増加してフィルムの島マスクが形成された領域を除いた部分と、島マスクが形成された領域との差が確実に現れる。
【００６４】
前記フィルムの種類は、製造しようとするフィルムの用途と特性に応じて異なって調節可能であり、例えば、前記フィルムが金属；有機物；または無機物であってもよい。
【００６５】
前記金属は、チタン（Ｔｉ）、スズ（Ｓｎ）、アルミニウム（Ａｌ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、およびコバルト（Ｃｏ）からなる群より選択された１または２以上である。
【００６６】
前記有機物は、トリアセチルセルロース（ｔｒｉａｃｅｔｙｌ  ｃｅｌｌｕｌｏｓｅ）、シクロオレフィン重合体（ｃｙｃｌｏ  ｏｌｅｆｉｎ  ｃｏｐｏｌｙｍｅｒ）、ポリメチルメタクリレート（ｐｏｌｙ（ｍｅｔｈｙｌ  ｍｅｔｈａｃｒｙｌａｔｅ）、ポリカーボネート（ｐｏｌｙｃａｒｂｏｎａｔｅ）、ポリエチレン（ｐｏｌｙｅｔｈｙｌｅｎｅ）、ポリプロピレン（ｐｏｌｙｐｒｏｐｙｌｅｎｅ）、ポリビニルアルコール（ｐｏｌｙｖｉｎｙｌ  ａｌｃｏｈｏｌ）、ジアセチルセルロース（ｄｉａｃｅｔｙｌ  ｃｅｌｌｕｌｏｓｅ）、ポリアクリレート（Ｐｏｌｙａｃｒｙｌａｔｅ）、ポリエーテルスルホン（ｐｏｌｙ  ｅｔｈｅｒ  ｓｕｌｆｏｎｅ）、ポリエーテルエーテルケトン（ｐｏｌｙｅｔｈｅｒｅｔｈｅｒｋｅｔｏｎ）、ポリフェニルスルホン（ｐｏｌｙｐｈｅｎｙｌｓｕｌｆｏｎｅ）、ポリエーテルイミド（ｐｏｌｙｅｔｈｅｒｉｍｉｄｅ）；ＰＥＮ（ｐｏｌｙｅｔｈｙｌｅｎｅｎａｐｈｔｈａｔｌａｔｅ）；ＰＥＴ（ｐｏｌｙｅｔｈｙｌｅｎｅｔｅｒｅｐｈｔａｌａｔｅ）；ＰＩ（ｐｏｌｙｉｍｉｄｅ）；ＰＳＦ（ｐｏｌｙｓｕｌｆｏｎｅ）；ＰＡＲ（ｐｏｌｙａｒｙｌａｔｅ）、および非晶質フッ素樹脂である。
【００６７】
前記無機物は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、および銀（Ａｇ）のいずれか１つの窒化物；その酸化物；その酸窒化物；またはＧａＡｓ、ＡｌＡｓ、ＡｌＧａＡｓ、ＧａＰ、ＩｎＰ、ＩｎＡｓ、ＩｎＧａＡｓ、ＩｎＳｂ、ＣｄＳｅ、ＣｄＴｅ、ＣｄＳ、ＺｎＳｅ、ＺｎＳ、ＺｎＯ、ＧａＮ、ＡｌＧａＮ、ＩｎＡｌＮ、ＨｇＣｄＴｅ、およびｇｒａｐｈｅｎｅからなる群より選択された１以上である。
【００６８】
前記フィルム上に２以上の島（ｉｓｌａｎｄ）を蒸着するステップの前に、基材を用意するステップと、前記基材の一面にフィルムを形成するステップとをさらに含んでもよい。
【００６９】
前記基材は、ガラス基材またはプラスチック基材であってもよい。前記プラスチック基材としては、ＴＡＣ（ｔｒｉａｃｅｔｙｌ  ｃｅｌｌｕｌｏｓｅ）またはＤＡＣ（ｄｉａｃｅｔｙｌ  ｃｅｌｌｕｌｏｓｅ）などのようなセルロース樹脂；ノルボルネン誘導体などのＣＯＰ（ｃｙｃｌｏ  ｏｌｅｆｉｎ  ｐｏｌｙｍｅｒ）；ＰＭＭＡ（ｐｏｌｙ（ｍｅｔｈｙｌ  ｍｅｔｈａｃｒｙｌａｔｅ）などのアクリル樹脂；ＰＣ（ｐｏｌｙｃａｒｂｏｎａｔｅ）；ＰＥ（ｐｏｌｙｅｔｈｙｌｅｎｅ）またはＰＰ（ｐｏｌｙｐｒｏｐｙｌｅｎｅ）などのポリオレフィン；ＰＶＡ（ｐｏｌｙｖｉｎｙｌ  ａｌｃｏｈｏｌ）；ＰＥＳ（ｐｏｌｙ  ｅｔｈｅｒ  ｓｕｌｆｏｎｅ）；ＰＥＥＫ（ｐｏｌｙｅｔｈｅｒｅｔｈｅｒｋｅｔｏｎ）；ＰＥＩ（ｐｏｌｙｅｔｈｅｒｉｍｉｄｅ）；ＰＥＮ（ｐｏｌｙｅｔｈｙｌｅｎｅｎａｐｈｔｈａｔｌａｔｅ）；ＰＥＴ（ｐｏｌｙｅｔｈｙｌｅｎｅｔｅｒｅｐｈｔａｌａｔｅ）などのポリエステル；ＰＩ（ｐｏｌｙｉｍｉｄｅ）；ＰＳＦ（ｐｏｌｙｓｕｌｆｏｎｅ）；またはフッ素樹脂などを含むシートまたはフィルムが例示される。
【００７０】
前記基材の一面にフィルムを形成する方法は特に限定されないが、フィルムの種類に応じて形成方法を異なって選択することができる。例えば、前記フィルムが金属または有機物の場合、スパッタリング方法のような蒸着によると良く、有機物の場合、スピンコーティング方法によると良い。
【００７１】
前記フィルムの厚さは１ｎｍ〜５００ｎｍ、好ましくは５ｎｍ〜１００ｎｍ、さらに好ましくは５ｎｍ〜５０ｎｍであってもよい。
【００７２】
本発明において、前述した装飾部材用フィルムは、「装飾部材」と称される。
【００７３】
また、本発明は、光吸収層の一面に２以上の互いに離隔した島（ｉｓｌａｎｄ）構造を有する光反射層を蒸着するステップと、前記光反射層をマスクとして前記光吸収層をドライエッチング（Ｄｒｙ  ｅｔｃｈｉｎｇ）してパターン部を形成するステップとを含む装飾部材の製造方法を提供する。すなわち、前述した装飾部材用フィルムが装飾部材の場合、前述した島が蒸着される「フィルム」が「光吸収層」であり、「島」が「光反射層」に相当できる。上記の過程を図２６に示した。
【００７４】
本明細書において、前記光反射層は、前記島をマスクとして前記光吸収層をドライエッチング（Ｄｒｙ  ｅｔｃｈｉｎｇ）するステップの後の、エッチングされずに残った島を意味する。すなわち、マスクとして用いられた光反射層を除去せずに装飾部材の光反射層として活用できるという点で利点がある。
【００７５】
前記フィルムが部分的にエッチングされた場合、電子が流れる経路が減少してフィルムの電気抵抗が増加し、フィルムが厚さ方向に完全にエッチングされると、電子が流れる経路を遮断することにより、フィルムまたは装飾部材用フィルム全体の電気抵抗を高めることができる。
【００７６】
具体的には、前記島をマスクとしてフィルムをドライエッチング（Ｄｒｙ  ｅｔｃｈｉｎｇ）してパターン部を形成するステップの前に比べて、前記島をマスクとしてフィルムをドライエッチング（Ｄｒｙ  ｅｔｃｈｉｎｇ）してパターン部を形成するステップの後の、装飾部材の抵抗値が２倍以上、５倍以上、１０倍以上、好ましくは１００倍以上、さらに好ましくは８００倍以上増加できる。
【００７７】
前記電気抵抗値は、２ｐｏｉｎｔ  ｐｒｏｂｅ形式の電気抵抗測定装置（ＨＩＯＫＩ社、製品名３２４４−６０、Ｃａｒｄ  Ｈｉ−ｔｅｓｔｅｒ）を用いて測定することができ、抵抗測定時のサンプルの長さは１ｃｍ〜１０ｃｍであってもよい。この時、抵抗はサンプルの長さに比例するため、各サンプルの表面から同一距離を測定した後、１ｃｍを基準としてｎｏｒｍａｌｉｚｅした。
【００７８】
本発明の装飾部材用フィルムの製造方法は、一般的な装飾部材の製造方法に使用可能である。特に、デコフィルム、モバイル機器のケースまたは家電製品ケースまたはカラー装飾が要求される生活用品に使用できる。また、光吸収層を高抵抗で製造可能なため、電磁波遮蔽（ＥＭＩ）特性による電磁波送信および受信妨害を最小化し、装飾部材が適用される電子装置の機能阻害を防止することができる。
【００７９】
本発明は、光吸収層と、前記光吸収層の一面に備えられた光反射層とを含み、装飾部材の線抵抗が１０５Ω以上である、前述した製造方法により製造された装飾部材を提供する。
【００８０】
前記装飾部材の線抵抗は１０６Ω以上、好ましくは１０７Ω以上である。前記数値範囲を満たす場合、装飾部材が高い抵抗の要求されるモバイル機器のケースまたは家電製品ケースに適用可能であり、電磁波遮蔽（ＥＭＩ）特性による電磁波送信および受信妨害を最小化し、装飾部材が適用される電子装置の機能阻害を防止することができる。
【００８１】
具体的には、前記装飾部材の面抵抗は、好ましくは１００オーム／スクエア以上、好ましくは５００オーム／スクエア以上、好ましくは５，０００オーム／スクエア以上、さらに好ましくは１０，０００オーム／スクエア以上、最も好ましくは１ギガオーム／スクエア以上、さらに好ましくは４ギガオーム／スクエア以上である。前記面抵抗は、４−ｐｏｉｎｔ  ｐｒｏｂｅ方式により、公知の面抵抗器を用いて測定できる。面抵抗は、４つの探針で電流（Ｉ）と電圧（Ｖ）を測定して抵抗値（Ｖ／Ｉ）を測定した後、これに、サンプルの面積（断面積、Ｗ）と抵抗を測定するための電極との間の距離（Ｌ）を用いて面抵抗を求め（Ｖ／Ｉ×Ｗ／Ｌ）、面抵抗単位であるオーム／スクエアで計算するために抵抗補正係数（ＲＣＦ）を乗じる。抵抗補正係数は、サンプルのサイズ、サンプルの厚さ、および測定時の温度を用いて算出され、これはポアソン方程式によって算出される。
【００８２】
本発明において、装飾部材が表す色相は、光源の分光特性と物体の反射率、観察者の色彩視感効率によって定義される。客観的な色表現のためには標準光源と標準観測者から色の測定が必要になり、色空間の座標で色を表現する。装飾部材の色相は、視覚的に均一な色空間を提供するＣＩＥ  Ｌａｂ（Ｌ＊ａ＊ｂ＊）座標またはＬＣｈ座標で表すことができる。Ｌ＊は明度、＋ａ＊は赤色度（ｒｅｄｎｅｓｓ）、−ａ＊は緑色度（ｇｒｅｅｎｎｅｓｓ）、＋ｂ＊は黄色度（ｙｅｌｌｏｗｎｅｓｓ）と  −ｂ＊は青色度（ｂｌｕｅｎｅｓｓ）を表し、Ｃ＊およびｈ＊については後述する。前記色空間において、観察位置による全色差は
【数１】
2021528565.tif 000003
で表現される。
【００８３】
前記色測定は、分光光度計（ＣＭ−２６００ｄ、コニカミノルタ社製）を用いることができるが、分光光度計により試料の反射率を分光し、各波長別反射率を示すことができ、これから分光反射率グラフと変換された色座標を得ることができる。この時、８度視野角（ｖｉｅｗｉｎｇ  ａｎｇｌｅ）からデータを得て、装飾部材の異色性をみるために、装飾部材に対して水平方向と垂直方向に計測する。
【００８４】
前記視野角（ｖｉｅｗｉｎｇ  ａｎｇｌｅ）は、装飾部材の色発現層表面の法線方向への直線（ｄ１）と、前記分光光度計と測定しようとする装飾部材の一地点を通過する直線（ｄ２）とがなす角度であって、一般的に０度〜９０度の範囲を有する。前記「色発現層」は、光吸収層および光反射層を含む用語である。
【００８５】
前記色発現層は、装飾部材を眺める時、色の金属の質感と深さ感を付与することができる。前記色発現層は、前記装飾部材のイメージが見る角度によって多様な色相で見られるようにする。これは、前記パターン層を通過して無機物層の表面で反射する光の波長が入射する光の波長に応じて変化するからである。
【００８６】
本明細書において、「光吸収層」と「光反射層」は、互いに相対的な物性を有する層であって、前記光吸収層は、前記光反射層に比べて光吸収度が高い層を意味し、前記光反射層は、前記光吸収層に比べて光反射度が高い層を意味することができる。
【００８７】
前記光吸収層および光反射層は、それぞれ単層から構成されてもよく、２層以上の多層から構成されてもよい。
【００８８】
本明細書において、光吸収層と光反射層はその機能によって名付けられたものである。特定の波長を有する光に対して、光を相対的に多く反射する層を光反射層で表現することができ、光を相対的に少なく反射する層を光吸収層で表現することができる。
【００８９】
図２７は、本発明の装飾部材の積層構造を例示する図である。図２７には、色発現層１００と基材１０１とを含む装飾部材を示した。色発現層１００は、光反射層２０１および光吸収層３０１を含む。図２７には、基材１０１が色発現層１００の光吸収層３０１側に備えられたことを示したが、光反射層２０１側に備えられてもよい。
【００９０】
図２８により、光吸収層と光反射層について説明する。図２８の装飾部材には、各層（ｌａｙｅｒ）が光の入る方向を基準としてＬｉ−１層、Ｌｉ層、およびＬｉ＋１層の順に積層されており、Ｌｉ−１層とＬｉ層との間に界面（ｉｎｔｅｒｆａｃｅ）Ｉｉが位置し、Ｌｉ層とＬｉ＋１層との間に界面Ｉｉ＋１が位置する。
【００９１】
薄膜干渉が起こらないように各層に垂直な方向に特定の波長を有する光を照射した時、界面Ｉｉでの反射率を下記数式１で表現することができる。
【００９２】
［数式１］
【数２】
2021528565.tif 000004
【００９３】
前記数式１中、ｎｉ（λ）はｉ番目の層の波長（λ）による屈折率を意味し、ｋｉ（λ）はｉ番目の層の波長（λ）による消衰係数（ｅｘｔｉｎｃｔｉｏｎ  ｃｏｅｆｆｉｃｉｅｎｔ）を意味する。消衰係数は、特定の波長で対象物質が光をどれくらい強く吸収するかを定義できる尺度であって、定義は後述の通りである。
【００９４】
前記数式１を適用して、各波長で計算された界面Ｉｉでの波長別反射率の和をＲｉとした時、Ｒｉは下記数式２の通りである。
【００９５】
［数式２］
【数３】
2021528565.tif 000005
【００９６】
前記光吸収層は、４００ｎｍの波長における屈折率（ｎ）が０〜８であることが好ましく、０〜７であってもよく、０．０１〜３であってもよく、２〜２．５であってもよい。屈折率（ｎ）はｓｉｎ  θａ／ｓｉｎ  θｂ（θａは光吸収層の表面で入射する光の角度であり、θｂは光吸収層の内部における光の屈折角である）で計算される。
【００９７】
前記光吸収層は、３８０ｎｍ〜７８０ｎｍの波長範囲で屈折率（ｎ）が０〜８であることが好ましく、０〜７であってもよく、０．０１〜３であってもよく、２〜２．５であってもよい。
【００９８】
前記光吸収層は、４００ｎｍの波長における消衰係数（ｋ）が０超過４以下であり、０．０１〜４であることが好ましく、０．０１〜３．５であってもよく、０．０１〜３であってもよいし、０．１〜１であってもよい。消衰係数（ｋ）は−λ／４πＩ（ｄＩ／ｄｘ）（ここで、光吸収層内における経路単位長（ｄｘ）、例えば、１ｍあたりの光の強度の減少分率ｄＩ／Ｉにλ／４πを乗じた値で、ここで、λは光の波長）である。
【００９９】
前記のように特定の消衰係数および屈折率を有する光吸収層が色を発現する原理と、従来の基材に染料を添加して色を発現する装飾部材の色発現の原理とは異なる。例えば、樹脂中に染料を添加して光を吸収する方式を利用することと、前述のような消衰係数を有する材料を用いる場合には、光を吸収するスペクトルが異なる。樹脂中に染料を添加して光を吸収する場合、吸収波長帯が固定され、コーティング厚さの変化に応じて吸収量が変化する現象のみ発生する。また、所望の光吸収量を得るために、光吸収量を調節するために、最小数マイクロメートル以上の厚さの変化が必要である。これに対し、消衰係数を有する材料では、厚さが数または数十ナノメートル規模に変化しても、吸収する光の波長帯が変化する。
【０１００】
また、従来の樹脂に染料を添加する場合、染料による特定の色のみ発現するため、多様な色相を示すことができない。これに対し、本発明の光吸収層は、樹脂ではない特定の材料を用いることにより、染料の添加なくても光の干渉現象によって色を多様に示すことができるという利点がある。
【０１０１】
前記光吸収層では、光の入射経路および反射経路で光吸収が行われ、また、光は光吸収層の表面と光吸収層３０１と光反射層２０１との界面でそれぞれ反射して、２つの反射光が強め合う、または弱め合う干渉をするようになる。
【０１０２】
前記光吸収層の表面で反射する光は表面反射光、光吸収層と光反射層との界面で反射する光は界面反射光で表現される。図２９にこのような作用原理の模式図を示した。図２９には、基材１０１が光反射層２０１側に備えられた構造が例示されたが、このような構造に限定されず、基材１０１の位置は、これらと異なる位置に配置されてもよい。
【０１０３】
前記光反射層２０１の前記光吸収層３０１に対向する面；または前記光吸収層の前記光反射層に対向する面のいずれか１つ以上に備えられた基材１０１を含む。例えば、前記光反射層の前記光吸収層に対向する面の反対面（図３０（ａ））；または前記光吸収層の前記光反射層に対向する面の反対面（図３０（ｂ））に基材が備えられる。
【０１０４】
前記基材は、化粧品容器用プラスチック射出物またはガラス基材を含むことができる。また、前記プラスチック射出物は、屈曲（特定のパターン）がない平板形態のプラスチック射出物であってもよく、屈曲（特定のパターン）がある形態のプラスチック射出物であってもよい。
【０１０５】
前記プラスチック射出物は、プラスチック成形方法によって製造できる。前記プラスチック成形方法は、圧縮成形、射出成形、空気吹込み成形、熱成形、熱溶融成形、発泡成形、ロール成形強化プラスチック成形などがある。前記圧縮成形の場合、材料を型枠に入れて加熱した後、圧力をかける成形方法であり、これは最も古い成形法で、主にフェノール樹脂のような熱硬化性樹脂の成形に利用可能である。前記射出成形は、プラスチック溶融液を輸送機で押し出し、ノズルを通して型枠に詰め込む成形方法であり、熱可塑性樹脂と熱硬化性樹脂ともを成形することができ、最も多く用いる成形法といえる。現在、化粧品ケースとして用いる樹脂はＳＡＮである。前記空気吹込み成形は、型枠の中央にプラスチックパリソンを入れて空気を注入しながら製品を成形する方法であり、プラスチック瓶や小さい容器を作る成形法で、製品の製造速度が非常に速い。
【０１０６】
前記ガラス基材は、透過率が８０％以上であるガラスを用いることができる。
【０１０７】
前記基材の厚さは、必要に応じて選択可能であり、例えば、５０μｍ〜２００μｍの範囲を有することができる。
【０１０８】
前記装飾部材は、前記光吸収層の前記光反射層に対向する面の反対面；前記光吸収層および前記光反射層の間；または前記光反射層の前記光吸収層に対抗する面の反対面にカラーフィルムをさらに含む。前記カラーフィルムは、基材の役割を果たすこともできる。例えば、基材として使用可能なものに染料または顔料を添加することにより、カラーフィルムとして使用できる。
【０１０９】
前記カラーフィルムは、前記カラーフィルムが備えられていない場合に比べて、前記カラーフィルムが存在する場合、前記色発現層の色座標ＣＩＥ  Ｌ＊ａ＊ｂ＊上におけるＬ＊ａ＊ｂ＊の空間での距離である色差△Ｅ＊ａｂが１を超えるようにするものであれば特に限定されない。色の表現はＣＩＥ  Ｌ＊ａ＊ｂ＊で表現可能であり、色差はＬ＊ａ＊ｂ＊空間での距離（△Ｅ＊ａｂ）を用いて定義される。具体的には、
【数４】
2021528565.tif 000006
であり、０＜△Ｅ＊ａｂ＜１の範囲内では観察者が色差を認知することができない［参考文献：Ｍａｃｈｉｎｅ  Ｇｒａｐｈｉｃｓ  ａｎｄ  Ｖｉｓｉｏｎ  ２０（４）：３８３−４１１］。したがって、本明細書では、カラーフィルムの追加による色差を△Ｅ＊ａｂ＞１と定義することができる。
【０１１０】
図３１は、カラーフィルムを含む色発現層を示す図であって、図３１（ａ）に光反射層２０１、光吸収層３０１、およびカラーフィルム４０１が順次に積層された構造、図３１（ｂ）に光反射層２０１、カラーフィルム４０１、および光吸収層３０１が順次に積層された構造、および図３１（ｃ）にカラーフィルム４０１、光反射層２０１、および光吸収層３０１が順次に積層された構造を例示した。
【０１１１】
前記基材が前記光反射層の前記光吸収層に対向する面の反対面に備えられ、前記カラーフィルムが前記光反射層の前記光吸収層に対向する面の反対面に位置する場合、前記カラーフィルムは、前記基材と前記光反射層との間；または前記基材の前記光反射層に対向する面の反対面に備えられる。もう一つの例として、前記基材が前記光吸収層の前記光反射層に対向する面の反対面に備えられ、前記カラーフィルムが前記光吸収層の前記光反射層に対向する面の反対面に位置する場合、前記カラーフィルムは、前記基材と前記光吸収層との間；または前記基材の前記光吸収層に対向する面の反対面に備えられる。
【０１１２】
前記光反射層の前記光吸収層に対向する面の反対面に基材が備えられ、カラーフィルムが追加的に備えられる。図３２（ａ）には、カラーフィルム４０１が光吸収層３０１の光反射層２０１側の反対面に備えられた構造、図３２（ｂ）にはカラーフィルム４０１が光吸収層３０１と光反射層２０１との間に備えられた構造、図３２（ｃ）にはカラーフィルム４０１が光反射層２０１と基材１０１との間に備えられた構造、図３２（ｄ）にはカラーフィルム４０１が基材１０１の光反射層２０１側の反対面に備えられた構造を示した。図３２（ｅ）にはカラーフィルム４０１ａ、４０１ｂ、４０１ｃ、４０１ｄがそれぞれ光吸収層３０１の光反射層２０１側の反対面、光吸収層３０１と光反射層２０１との間、光反射層２０１と基材１０１との間、および基材１０１の光反射層２０１側の反対面に備えられた構造を例示し、これのみに限定されるものではなく、カラーフィルム４０１ａ、４０１ｂ、４０１ｃ、４０１ｄのうち１〜３つは省略されてもよい。
【０１１３】
前記光吸収層の前記光反射層に対向する面の反対面に基材が備えられ、カラーフィルムが追加的に備えられる。図３３（ａ）にはカラーフィルム４０１が基材１０１の光吸収層３０１側の反対面に備えられた構造、図３３（ｂ）にはカラーフィルム４０１が基材１０１と光吸収層３０１との間に備えられた構造、図３３（ｃ）にはカラーフィルム４０１が光吸収層３０１と光反射層２０１との間に備えられた構造、図３３（ｄ）にはカラーフィルム４０１が光反射層２０１の光吸収層３０１側の反対面に備えられた構造を示した。図３３（ｅ）にはカラーフィルム４０１ａ、４０１ｂ、４０１ｃ、４０１ｄがそれぞれ基材１０１の光吸収層３０１側の反対面、基材１０１と光吸収層３０１との間、光吸収層３０１と光反射層２０１との間、および光反射層２０１の光吸収層３０１側の反対面に備えられた構造を例示し、これのみに限定されるものではなく、カラーフィルム４０１ａ、４０１ｂ、４０１ｃ、４０１ｄのうち１〜３つは省略されてもよい。
【０１１４】
図３２（ｂ）と図３３（ｃ）のような構造は、カラーフィルムの可視光透過率が０％超過であれば、光反射層でカラーフィルムを通過して入射した光を反射できるため、光吸収層と光反射層との積層による色相の実現が可能である。
【０１１５】
図３２（ｃ）、図３２（ｄ）および図３３（ｄ）のような構造では、カラーフィルムの追加による色差の変化を認識できるように、光反射層２０１のカラーフィルムから発現する色相の光透過率が１％以上、好ましくは３％以上、より好ましくは５％以上であることが好ましい。このような可視光線透過率の範囲で透過された光がカラーフィルムによる色相と混合できるからである。
【０１１６】
前記カラーフィルムは、１枚または、同種または異種が２枚以上積層された状態で備えられる。
【０１１７】
前記カラーフィルムは、前述した光反射層および光吸収層の積層構造から発現する色相とともに組み合わされて所望の色相を発現できるものを使用することができる。例えば、顔料および染料のうちの１種または２種以上がマトリックス樹脂内に分散して色相を示すカラーフィルムが使用できる。前記のようなカラーフィルムは、カラーフィルムが備えられる位置に直接カラーフィルム形成用組成物をコーティングして形成してもよく、別の基材にカラーフィルム形成用組成物をコーティングするか、キャスティング、押出などの公知の成形方法を利用してカラーフィルムを製造した後、カラーフィルムが備えられる位置にカラーフィルムを配置または付着させる方法が利用可能である。コーティング方法は、ウェットコーティングまたはドライコーティングが使用できる。
【０１１８】
前記カラーフィルムに含まれる顔料および染料としては、最終装飾部材から所望の色相を達成できるものであって、当技術分野で知られているものの中から選択可能であり、赤色系、黄色系、紫色系、青色系、ピンク色系などの顔料および染料のうちの１種または２種以上が使用できる。具体的には、ペリノン（ｐｅｒｉｎｏｎｅ）系赤色染料、アントラキノン系赤色染料、メチン系黄色染料、アントラキノン系黄色染料、アントラキノン系紫色染料、フタロシアニン系青色染料、チオインジゴ（ｔｈｉｏｉｎｄｉｇｏ）系ピンク色染料、イソキシンジゴ（ｉｓｏｘｉｎｄｉｇｏ）系ピンク色染料などの染料が単独または組み合わせで使用できる。カーボンブラック、銅フタロシアニン（Ｃ．Ｉ．Ｐｉｇｍｅｎｔ  Ｂｌｕｅ１５：３）、Ｃ．Ｉ．Ｐｉｇｍｅｎｔ  Ｒｅｄ１１２、Ｐｉｇｍｅｎｔ  ｂｌｕｅ、Ｉｓｏｉｎｄｏｌｉｎｅ  ｙｅｌｌｏｗなどの顔料が単独または組み合わせで使用されてもよい。前記のような染料または顔料は市販のものを用いることができ、例えば、Ｃｉｂａ  ＯＲＡＣＥＴ社、Ｃｈｏｋｗａｎｇ  Ｐａｉｎｔ（株）などの材料を使用することができる。前記染料または顔料の種類およびこれらの色相は例示に過ぎず、公知の染料または顔料が多様に使用可能であり、これによってさらに多様な色相を実現することができる。
【０１１９】
前記カラーフィルムに含まれるマトリックス樹脂は、透明フィルム、プライマー層、接着層、コーティング層などの材料として公知の材料が使用可能であり、特にその材料に限定されない。例えば、アクリル系樹脂、ポリエチレンテレフタレート系樹脂、ウレタン系樹脂、線状オレフィン系樹脂、シクロオレフィン系樹脂、エポキシ系樹脂、トリアセチルセルロース系樹脂など多様な材料が選択可能であり、前記例示された材料の共重合体または混合物も使用可能である。
【０１２０】
前記カラーフィルムが前記光反射層または前記光吸収層より装飾部材を観察する位置により近く配置された場合、例えば、図３２（ａ）、（ｂ）、図３３（ａ）、（ｂ）、（ｃ）のような構造では、前記カラーフィルムが光反射層、光吸収層、または光反射層と光吸収層との積層構造から発現する色相の光透過率が１％以上、好ましくは３％以上、より好ましくは５％以上であることが好ましい。これによって、カラーフィルムから発現する色相と光反射層、光吸収層、またはこれらの積層構造から発現する色相がともに組み合わされて所望の色相を達成することができる。
【０１２１】
前記カラーフィルムの厚さは特に限定されず、所望の色相を示し得るものであれば、当技術分野における通常の知識を有する者が厚さを選択して設定することができる。例えば、カラーフィルムの厚さは５００ｎｍ〜１ｍｍであってもよい。
【０１２２】
前記装飾部材は、前記光反射層の前記光吸収層に対向する面の反対面；前記光反射層および光吸収層の間；または前記光吸収層の前記光反射層に対向する面の反対面のいずれか１つ以上に備えられたパターン層を含む。
【０１２３】
前記パターン層は、非対称構造の断面を有する凸部または凹部形状を含む。
【０１２４】
本明細書において、「断面」とは、前記凸部または凹部をいずれか一方向に切断した時の面を意味する。例えば、断面とは、前記装飾部材を地面上に置いた時、前記地面と平行な方向または地面に対して垂直な方向に、前記凸部または凹部を切断した時の面を意味することができる。前記実施態様に係る装飾部材のパターン層の凸部または凹部形状の表面は、地面に対して垂直な方向の断面の少なくとも１つが非対称構造を有することを特徴とする。
【０１２５】
本明細書において、「非対称構造の断面」とは、断面の枠で構成された図形が線対称性または点対称性を有しない構造であることを意味する。線対称性とは、ある図形を一直線を中心に対称させた時に重なる性質を有することをいう。点対称性は、ある図形を一点を基準として１８０度回転した時、本来の図形に完全に重なる対称性質を有することを意味する。ここで、前記非対称構造の断面の枠は、直線、曲線、またはこれらの組み合わせであってもよい。
【０１２６】
本明細書において、前記「凸部形状」は、「凸部単位体形状」を１つ以上含み、前記「凹部形状」は、「凹部単位体形状」を１つ以上含むことができる。前記凸部単位体形状または凹部単位体形状は、２つの傾斜辺（第１傾斜辺および第２傾斜辺）を含む形状を意味し、３つ以上の傾斜辺を含む形状ではない。図４１を参照すれば、円Ｃ１の凸部形状（Ｐ１）は、第１傾斜辺および第２傾斜辺を含む１つの凸部単位体形状である。しかし、円Ｃ２に含まれる凸部形状は、凸部単位体形状を２つ含むものである。前記第１傾斜辺は、それぞれ凸部形状または凹部形状の左側傾斜辺と定義することができ、前記第２傾斜辺は、それぞれ凸部形状または凹部形状の右側傾斜辺を意味することができる。
【０１２７】
前記のように、パターン層の表面に含まれる非対称構造の断面を有する凸部または凹部によって、前記装飾部材は異色性を発現することができる。異色性とは、見る角度によって異なる色相が観測されることを意味する。色の表現はＣＩＥ  Ｌ＊ａ＊ｂ＊で表現可能であり、色差はＬ＊ａ＊ｂ＊空間での距離（△Ｅ＊ａｂ）を用いて定義される。具体的には、色差は
【数５】
2021528565.tif 000007
であり、０＜△Ｅ＊ａｂ＜１の範囲内では観察者が色差を認識することができない［参考文献：Ｍａｃｈｉｎｅ  Ｇｒａｐｈｉｃｓ  ａｎｄ  Ｖｉｓｉｏｎ  ２０（４）：３８３−４１１］。したがって、本明細書では、異色性を△Ｅ＊ａｂ＞１と定義することができる。
【０１２８】
前記装飾部材は、△Ｅ＊ａｂ＞１の異色性を有する。具体的には、前記装飾部材全体において、色座標ＣＩＥ  Ｌ＊ａ＊ｂ＊上におけるＬ＊ａ＊ｂ＊の空間での距離である色差△Ｅ＊ａｂが１を超えることができる。
【０１２９】
図３４は、本発明の一実施態様に係るパターン層を含む装飾部材を例示的に示す（基材および保護層図示せず）。前記パターン層の表面は、前記凸部（Ｐ１）の間に前記凸部に比べて高さが小さい第２凸部（Ｐ２）が配置された形状を有することができる。以下、第２凸部の前に説明された凸部を第１凸部と称することができる。
【０１３０】
図３５は、本発明の一実施態様に係るパターン層を含む装飾部材を例示的に示す（色発現層図示せず）。前記パターン層の表面は、前記凸部（Ｐ１）の先端部（尖っている部分）に、前記凸部に比べて高さが小さい凹部（Ｐ３）をさらに含む形状を有することができる。このような装飾部材は、イメージの色が見る角度によって繊細に変わる効果を奏することができる。
【０１３１】
前記パターン層は、凸部または凹部の形状を含み、各形状は逆像の構造で配列されたものであってもよい。
【０１３２】
図３６は、本発明の一実施態様に係るパターン層を含む装飾部材を例示的に示す。図３６（ａ）に示すように、前記パターン層の表面は、複数の凸部が１８０度の逆像の構造で配列された形状を有することができる。具体的には、前記パターン層の表面は、第１傾斜面に比べて第２傾斜面の傾斜角が大きい第１領域（Ｃ１）と、第１傾斜面に比べて第２傾斜面の傾斜角が大きい第２領域（Ｃ２）とを含むことができる。一つの例において、前記第１領域に含まれる凸部は第１凸部（Ｐ１）と称することができ、前記第２領域に含まれる凸部は第４凸部（Ｐ４）と称することができる。前記第１凸部（Ｐ１）および第４凸部（Ｐ４）の高さ、幅、傾斜角、および第１および第２傾斜面のなす角度は、前記凸部（Ｐ１）の項目で述べた内容が同一に適用可能である。図３６（ｂ）に示すように、前記第１領域および第２領域のいずれか１つの領域はイメージまたはロゴに対応し、他の１つの領域は背景部分に対応するように構成することができる。このような装飾部材は、イメージまたはロゴの色が見る角度によって繊細に変わる効果を奏することができる。また、イメージまたはロゴ部分と背景部分が眺める方向によって色が互いに変わって見える装飾効果を奏することができる。
【０１３３】
前記第１領域および第２領域は、それぞれ複数の凸部を含むことができる。前記第１領域および第２領域の幅および凸部の個数は、目的のイメージまたはロゴの大きさを考慮して適宜調節可能である。
【０１３４】
本明細書において、凸部（Ｐ１）の傾斜角（ａ２、ａ３）は、凸部（Ｐ１）の傾斜面（Ｓ１、Ｓ２）とパターン層の水平面とがなす角度を意味することができる。本明細書で特別な言及がない限り、図面上で第１傾斜面は凸部の左側傾斜面と定義することができ、第２傾斜面は凸部の右側傾斜面を意味することができる。
【０１３５】
前記パターン層の凸部（Ｐ１）は、断面が多角形で一方向に延びる柱形状を有することができる。一つの例において、前記凸部（Ｐ１）の断面は、三角形であるか、または三角形の先端部（尖っている部分または頂点部分）に小さな凹部をさらに含む形状を有することができる。
【０１３６】
前記第１傾斜面（Ｓ１）と第２傾斜面（Ｓ２）とがなす角度（ａ１）は８０度〜１００度の範囲内であってもよい。前記角度（ａ１）は、具体的には、８０度以上、８３度以上、８６度以上、または８９度以上であってもよく、１００度以下、９７度以下、９４度以下、または９１度以下であってもよい。前記角度は、第１傾斜面と第２傾斜面とからなる頂点の角度を意味することができる。前記第１傾斜面と第２傾斜面とが互いに頂点をなさない場合、前記第１傾斜面と第２傾斜面を仮想で延ばして頂点をなすようにした状態の頂点の角度を意味することができる。
【０１３７】
前記凸部（Ｐ１）の第１傾斜面の傾斜角（ａ２）と第２傾斜面の傾斜角（ａ３）との差は３０度〜７０度の範囲内であってもよい。前記第１傾斜面の傾斜角（ａ２）と第２傾斜面の傾斜角（ａ３）との差は、例えば、３０度以上、３５度以上、４０度以上、または４５度以上であってもよく、７０度以下、６５度以下、６０度以下、または５５度以下であってもよい。第１傾斜面と第２傾斜面の傾斜角の差が前記範囲内の場合、方向による色表現の実現の面で有利であり得る。すなわち、異色性がさらに大きく現れる。
【０１３８】
前記凸部（Ｐ１）の高さ（Ｈ１）は５μｍ〜３０μｍであってもよい。凸部の高さが前記範囲内の場合、生産工程的な面で有利であり得る。本明細書において、凸部の高さは、前記パターン層の水平面を基準として凸部の最も高い部分と最も低い部分との最短距離を意味することができる。この凸部の高さに関連する説明は、前述した凹部の深さにも同一の数値範囲が適用可能である。
【０１３９】
前記凸部（Ｐ１）の幅（Ｗ１）は１０μｍ〜９０μｍであってもよい。凸部の幅が前記範囲内の場合、パターンを加工および形成する上で工程的な面で有利であり得る。前記凸部（Ｐ１）の幅（Ｗ１）は、例えば、１０μｍ以上、１５μｍ以上、２０μｍ以上、または２５μｍ以上であってもよく、９０μｍ以下、８０μｍ以下、７０μｍ以下、６０μｍ以下、５０μｍ以下、４０μｍ以下、または３５μｍ以下であってもよい。この幅に関連する説明は、凸部だけでなく、前述した凹部にも適用可能である。
【０１４０】
前記凸部（Ｐ１）間の間隔は０μｍ〜２０μｍであってもよい。本明細書において、凸部間の間隔は、隣接する２つの凸部において、１つの凸部が終わる地点と他の１つの凸部が始まる地点との最短距離を意味することができる。前記凸部間の間隔が適切に維持される場合、装飾部材を凸部の傾斜角がさらに大きい傾斜面側から眺める時、相対的に明るい色を示さなければならないが、反射領域がシェーディングで暗く見える現象を改善することができる。前記凸部の間には、後述のように、前記凸部に比べて高さがより小さい第２凸部が存在できる。この間隔に関連する説明は、凸部だけでなく、前述した凹部にも適用可能である。
【０１４１】
前記第２凸部（Ｐ２）の高さ（Ｈ２）は、前記第１凸部（Ｐ１）の高さ（Ｈ１）の１／５〜１／４の範囲を有することができる。例えば、前記第１凸部と第２凸部の高さの差（Ｈ１−Ｈ２）は１０μｍ〜３０μｍであってもよい。第２凸部の幅（Ｗ２）は１μｍ〜１０μｍであってもよい。前記第２凸部の幅（Ｗ２）は、具体的には、１μｍ以上、２μｍ以上、３μｍ以上、４μｍ以上、または４．５μｍ以上であってもよく、１０μｍ以下、９μｍ以下、８μｍ以下、７μｍ以下、６μｍ以下、または５．５μｍ以下であってもよい。
【０１４２】
前記第２凸部は、傾斜角が互いに異なる２つの傾斜面（Ｓ３、Ｓ４）を有することができる。前記第２凸部の前記２つの傾斜面がなす角度（ａ４）は２０度〜１００度であってもよい。前記角度（ａ４）は、具体的には、２０度以上、３０度以上、４０度以上、５０度以上、６０度以上、７０度以上、８０度以上、または８５度以上であってもよく、１００度以下または９５度以下であってもよい。前記第２凸部の両傾斜面の傾斜角の差（ａ６−ａ５）は０度〜６０度であってもよい。前記傾斜角の差（ａ６−ａ５）は０度以上、１０度以上、２０度以上、３０度以上、４０度以上、または４５度以上であってもよく、６０度以下または５５度以下であってもよい。前記第２凸部の寸法が前記範囲内の場合、傾斜面の角度が大きい側面から光の流入を増加させて明るい色相を形成できるという面で有利であり得る。
【０１４３】
前記凹部（Ｐ３）の高さ（Ｈ３）は３μｍ〜１５μｍであってもよい。前記凹部（Ｐ３）の高さ（Ｈ３）は、具体的には、３μｍ以上であってもよく、１５μｍ以下、１０μｍ以下、５μｍ以下であってもよい。前記凹部は、傾斜角が互いに異なる２つの傾斜面（Ｓ５、Ｓ６）を有することができる。前記凹部の前記２つの傾斜面がなす角度（ａ７）は２０度〜１００度であってもよい。前記角度（ａ７）は、具体的には、２０度以上、３０度以上、４０度以上、５０度以上、６０度以上、７０度以上、８０度以上、または８５度以上であってもよく、１００度以下または９５度以下であってもよい。前記凹部の両傾斜面の傾斜角の差（ａ９−ａ８）は０度〜６０度であってもよい。前記傾斜角の差（ａ９−ａ８）は０度以上、１０度以上、２０度以上、３０度以上、４０度以上、または４５度以上であってもよく、６０度以下または５５度以下であってもよい。前記凹部の寸法が前記範囲内の場合、鏡面で色感の追加が可能であるという面で有利であり得る。
【０１４４】
前記パターン層は、凸部形状を含み、前記凸部形状の断面は、第１傾斜辺および第２傾斜辺を含み、前記第１傾斜辺および第２傾斜辺の形態は互いに同一または異なり、それぞれ直線形態または曲線形態である。
【０１４５】
図３７は、本明細書の一実施態様に係るパターン層を含む装飾部材を例示的に示す。パターン層の断面は、凸部形状を有し、凸部形状の断面は、第１傾斜辺を含む第１領域（Ｄ１）と、第２傾斜辺を含む第２領域（Ｄ２）とを含む。前記第１傾斜辺および第２傾斜辺は直線形態である。第１傾斜辺と第２傾斜辺がなす角度（ｃ３）は７５度〜１０５度、または８０度〜１００度であってもよい。第１傾斜辺と地面とがなす角度（ｃ１）と、第２傾斜辺と地面とがなす角度（ｃ２）とは異なる。例えば、ｃ１およびｃ２の組み合わせは２０度／８０度、１０度／７０度、または３０度／７０度であってもよい。
【０１４６】
図３８は、本明細書の一実施態様に係るパターン層を含む装飾部材を例示的に示す。パターン層の断面は、凸部形状を有し、凸部形状の断面は、第１傾斜辺を含む第１領域（Ｅ１）と、第２傾斜辺を含む第２領域（Ｅ２）とを含む。前記第１傾斜辺および第２傾斜辺のいずれか１つ以上は曲線形態であってもよい。例えば、第１傾斜辺と第２傾斜辺とも曲線形態であってもよく、第１傾斜辺は直線形態であり、第２傾斜辺は曲線形態であってもよい。第１傾斜辺は直線形態であり、第２傾斜辺は曲線形態である場合、角度ｃ１は角度ｃ２より大きい。図３８は、第１傾斜辺が直線形態であり、第２傾斜辺が曲線形態であることを示す図である。曲線形態を有する傾斜辺が地面となす角度は、傾斜辺と地面との当接する地点から第１傾斜辺と第２傾斜辺とが接する地点まで任意の直線を引いた時、その直線と地面とがなす角度から計算される。曲線形態の第２傾斜辺は、パターン層の高さに応じて屈曲度が異なり、曲線は曲率半径を有することができる。前記曲率半径は凸部形状の幅（Ｅ１＋Ｅ２）の１０倍以下であってもよい。図３８（ａ）は、曲線の曲率半径が凸部形状の幅の２倍であることを示し、図３８（ｂ）は、曲線の曲率半径が凸部形状の幅の１倍であることを示す。凸部の幅（Ｅ１＋Ｅ２）に対する曲率がある部分（Ｅ２）の比率は９０％以下であってもよい。図３８（ａ）および（ｂ）は、前記凸部の幅（Ｅ１＋Ｅ２）に対する曲率がある部分（Ｅ２）の比率が６０％であることを示す。
【０１４７】
前記凸部形状の断面は、三角形または四角形の多角形状であってもよい。
【０１４８】
図３９は、本明細書の一実施態様に係るパターン層を含む装飾部材を例示的に示す。パターン層の断面は、凸部形状を有し、凸部形状の断面は、四角形状であってもよい。前記四角形状は、一般的な四角形状であってもよいし、各傾斜辺の傾斜角が互いに異なっていれば特に限定されない。前記四角形状は、三角形を一部切断して残った形態であってもよい。例えば、一対の対辺が平行な四角形である台形、または互いに平行な対辺の対が存在しない四角形状であってもよい。凸部形状の断面は、第１傾斜辺を含む第１領域（Ｆ１）と、第２傾斜辺を含む第２領域（Ｆ２）と、第３傾斜辺を含む第３領域（Ｆ３）とを含む。第３傾斜辺は、地面に平行であってもよく、平行でなくてもよい。例えば、四角形状が台形の場合、第３傾斜辺は、地面に平行である。第１傾斜辺から第３傾斜辺のいずれか１つ以上は曲線形態であってもよいし、曲線形態に関する内容は前述した通りである。Ｆ１＋Ｆ２＋Ｆ３をすべて合わせた長さは凸部形状の幅と定義され、幅に関する内容は前述した通りである。
【０１４９】
前記パターン層は、２以上の凸部形状を含み、各凸部形状の間の一部または全部に平坦部をさらに含んでもよい。
【０１５０】
図４０は、本明細書の一実施態様に係るパターン層を含む装飾部材を例示的に示す。パターン層の各凸部の間に平坦部を含むことができる。前記平坦部は、凸部が存在しない領域を意味する。パターン層が平坦部をさらに含むことを除けば、残りの構成要素（Ｄ１、Ｄ２、ｃ１、ｃ２、ｃ３、第１傾斜辺、および第２傾斜辺）に関する説明は前述した通りである。一方、Ｄ１＋Ｄ２＋Ｇ１をすべて合わせた長さはパターンのピッチと定義されるが、前述したパターンの幅とは相違する。
【０１５１】
前記凸部または凹部形状の表面は、前記凸部または凹部形状を２以上含む。このように２以上の凸部または凹部形状の表面を有することにより、異色性をより大きくできる。この時、２以上の凸部または凹部形状は、同一の形状が繰り返された形態であってもよいが、互いに異なる形状が含まれてもよい。
【０１５２】
前記非対称構造の断面を有する凸部または凹部形状は、少なくとも１つの断面が、傾斜角が異なるか、屈曲度が異なるか、辺の形態が異なる２以上の辺を含む。例えば、少なくとも１つの断面を構成する辺のうち２つの辺が、互いに傾斜角が異なるか、屈曲度が異なるか、辺の形態が異なる場合には、前記凸部または凹部は非対称構造を有する。
【０１５３】
前記凸部または凹部の形状は、少なくとも１つの断面が、傾斜角が互いに異なる第１傾斜辺および第２傾斜辺を含む。
【０１５４】
本明細書において、他に言及がない限り、「辺」は、直線であってもよいが、これに限定されず、全部または一部が曲線であってもよい。例えば、辺は、円や楕円の弧の一部、波構造、ジグザグなどの構造を含むことができる。
【０１５５】
本明細書において、前記辺が円や楕円の弧の一部を含む場合、その円や楕円は曲率半径を有することができる。前記曲率半径は、曲線の極めて短い区間を円弧に換算する時、円弧の半径と定義される。
【０１５６】
本明細書において、他に言及がない限り、「傾斜辺」は、前記装飾部材を地面に置いた時、地面に対して辺のなす角度が０度超過９０度以下の辺を意味する。この時、辺が直線の場合には、直線と地面とがなす角度を測定することができる。辺に曲線が含まれた場合、前記装飾部材を地面に置いた時、前記辺のうち地面と最も近い地点と、前記面のうち地面と最も遠い地点とを最短距離で連結した直線が地面となす角度を測定することができる。
【０１５７】
本明細書において、他に言及がない限り、傾斜角とは、前記装飾部材を地面に置いた時、前記パターン層を構成する面または辺が地面となす角度であって、０度超過９０度以下である。あるいは、パターン層を構成する面または辺が地面に接する地点（ａ'）と、パターン層を構成する面または辺が地面と最も遠く離れた地点（ｂ'）とを互いに連結した時に生じる線分（ａ'−ｂ'）と地面とがなす角度を意味することができる。
【０１５８】
本明細書において、他に言及がない限り、屈曲度とは、辺または面の連続した地点における接線の傾きの変化程度を意味する。辺または面の連続した地点における接線の傾きの変化が大きいほど、屈曲度は大きい。
【０１５９】
本明細書において、前記凸部は凸部単位体形状であり、前記凹部は凹部単位体形状であってもよい。前記凸部単位体形状または凹部単位体形状は、２つの傾斜辺（第１傾斜辺および第２傾斜辺）を含む形状を意味し、３つ以上の傾斜辺を含む形状ではない。図４１を参照すれば、円Ｃ１の凸部（Ｐ１）は、第１傾斜辺および第２傾斜辺を含む１つの凸部単位体形状である。しかし、円Ｃ２に含まれる形状は、凸部単位体形状を２つ含むものである。前記第１傾斜辺は、凸部または凹部の左側傾斜辺と定義することができ、前記第２傾斜辺は、凸部または凹部の右側傾斜辺を意味することができる。
【０１６０】
前記第１傾斜辺と第２傾斜辺とがなす角度（ａ１）は８０度〜１００度の範囲内であってもよい。前記角度（ａ１）は、具体的には、８０度以上、８３度以上、８６度以上、または８９度以上であってもよく、１００度以下、９７度以下、９４度以下、または９１度以下であってもよい。前記角度は、第１傾斜辺と第２傾斜辺とからなる頂点の角度を意味することができる。前記第１傾斜辺と第２傾斜辺とが互いに頂点をなさない場合、前記第１傾斜辺と第２傾斜辺を仮想で延ばして頂点をなすようにした状態の頂点の角度を意味することができる。
【０１６１】
前記凸部（Ｐ１）の第１傾斜辺の傾斜角（ａ２）と第２傾斜辺の傾斜角（ａ３）との差は３０度〜７０度の範囲内であってもよい。前記第１傾斜辺の傾斜角（ａ２）と第２傾斜辺の傾斜角（ａ３）との差は、例えば、３０度以上、３５度以上、４０度以上、または４５度以上であってもよく、７０度以下、６５度以下、６０度以下、または５５度以下であってもよい。第１傾斜辺と第２傾斜辺の傾斜角の差が前記範囲内の場合、方向による色表現の実現の面で有利であり得る。
【０１６２】
図４２は、本明細書の一実施態様に係る装飾部材のパターン層とその製造方法を例示的に示す図である。パターン層の断面は、凸部形状を有し、凸部形状の断面は、ＡＢＯ１三角形状の特定の領域を除去した形態であってもよい。前記除去される特定の領域を定める方法は以下の通りである。傾斜角ｃ１およびｃ２に関する内容は前述したものと同じである。
【０１６３】
１）ＡＯ１線分をＬ１：Ｌ２の比率で分ける、ＡＯ１線分上の任意の点Ｐ１を設定する。
【０１６４】
２）ＢＯ１線分をｍ１：ｍ２の比率で分ける、ＢＯ１線分上の任意の点Ｐ２を設定する。
【０１６５】
３）ＡＢ線分をｎ１：ｎ２の比率で分ける、ＡＢ線分上の任意の点Ｏ２を設定する。
【０１６６】
４）Ｏ２Ｏ１線分をｏ１：ｏ２の比率で分ける、Ｏ１Ｏ２線分上の任意の点Ｐ３を設定する。
【０１６７】
この時、Ｌ１：Ｌ２、ｍ１：ｍ２、ｎ１：ｎ２、およびｏ１：ｏ２の比率は互いに同一または異なり、それぞれ独立して１：１，０００〜１，０００：１であってもよい。
【０１６８】
５）Ｐ１Ｏ１Ｐ２Ｐ３多角形がなす領域を除去する。
【０１６９】
６）ＡＢＰ２Ｐ３Ｐ１多角形がなす形状を凸部の断面とする。
【０１７０】
前記パターン層は、Ｌ１：Ｌ２、ｍ１：ｍ２、ｎ１：ｎ２、およびｏ１：ｏ２の比率を調節することにより多様な形態に変形可能である。例えば、前記Ｌ１およびｍ１が大きくなる場合、パターンの高さが高くなり、前記ｏ１が大きくなる場合、凸部上に形成される凹部の高さが小くなり、ｎ１の比率を調節することにより、凸部に形成される凹部の最も低い地点の位置を凸部の傾斜辺のいずれか一方に近く調節することができる。
【０１７１】
図４３は、図４２による装飾部材のパターン層の製造方法により製造されたパターン層を例示的に示す図である。前記Ｌ１：Ｌ２、ｍ１：ｍ２、およびｏ１：ｏ２の比率がすべて同一の場合、断面の形状が台形の形態であってもよい。台形の高さ（ｈａ、ｈｂ）は、前記Ｌ１：Ｌ２の比率を調節することにより異なる。例えば、図４３（ａ）は、前記Ｌ１：Ｌ２の比率が１：１であり、図４３（ｂ）は、前記Ｌ１：Ｌ２の比率が２：１の場合に製造されるパターン層を示す。
【０１７２】
前記パターン層の表面の凸部または凹部形状は、前記パターン層の表面外側に突出したコーン（ｃｏｎｅ）形態の凸部、または前記パターン層の表面内側に内陥したコーン（ｃｏｎｅ）形態の凹部であってもよい。
【０１７３】
前記コーン形態は、円錐、楕円錐、または多角錐の形態を含む。ここで、多角錐の底面の形態は、三角形、四角形、突出点が５個以上の星形などがある。一例によれば、装飾部材を地面に置いた時、前記パターン層の表面がコーン形態の凸部形状を有する場合、前記凸部形状の前記地面に対する垂直断面の少なくとも１つは三角形状であってもよい。もう一つの例によれば、装飾部材を地面に置いた時、前記パターン層の表面がコーン形態の凹部形状を有する場合、前記凹部形状の前記地面に対する垂直断面の少なくとも１つは逆三角形状であってもよい。
【０１７４】
前記コーン形態の凸部またはコーン形態の凹部形状が非対称構造の断面を少なくとも１つ有することができる。例えば、前記コーン形態の凸部または凹部を、前記凸部または凹部形状の表面側で観察した時、コーンの頂点を基準として３６０度回転時、同一の形態が２つ以下存在する場合、異色性が発現するのに有利である。図４４は、コーン形態の凸部形状を、前記凸部形状の表面側で観察したことを示す図であり、ａ）は、いずれも対称構造のコーン形態を示し、ｂ）は、非対称構造のコーン形態を例示する。
【０１７５】
前記装飾部材を地面に置いた時、対称構造のコーン形態は、地面に水平な方向への断面（以下、水平断面という）が円であるか、各辺の長さが同じ正多角形であり、コーンの頂点が、地面に対する水平断面の重心点の前記断面に対して垂直な線上に存在する構造である。しかし、非対称構造の断面を有するコーン形態は、コーン形態の凸部または凹部の形状の表面側で観察した時、コーンの頂点の位置がコーンの水平断面の重心点ではない点の垂直線上に存在する構造であるか、コーンの水平断面が非対称構造の多角形または楕円である構造である。コーンの水平断面が非対称構造の多角形の場合は、多角形の辺または角度の少なくとも１つをそれ以外と異なるように設計することができる。
【０１７６】
例えば、図４５のように、コーンの頂点の位置を変更することができる。具体的には、図４５の第１の図のように、コーン形態の凸部形状の表面側で観察した時、コーンの頂点をコーンの地面に対する水平断面の重心点（０１）の垂直線上に位置するように設計する場合、コーンの頂点を基準として３６０度回転時、４つの同一の構造を得ることができる（４  ｆｏｌｄ  ｓｙｍｍｅｔｒｙ）。しかし、コーンの頂点を、地面に対する水平断面の重心点（０１）ではない位置（０２）に設計することにより、対称構造が破れる。地面に対する水平断面の一辺の長さをｘ、コーンの頂点の移動距離をａおよびｂ、コーンの頂点（０１または０２）から地面に対する水平断面まで垂直に連結した線の長さであるコーン形態の高さをｈ、水平断面とコーンの側面とがなす角度をθｎとすれば、図４５の面１、面２、面３、および面４について、下記のようなコサイン値が得られる。
【０１７７】
【数６】
2021528565.tif 000008
【０１７８】
この時、θ１とθ２は同一であるので、異色性がない。しかし、θ３とθ４は異なり、│θ３−θ４│は２色間の色差（△Ｅ＊ａｂ）を意味するので、異色性を示すことができる。ここで、│θ３−θ４│＞０である。このように、コーンの地面に対する水平断面と側面とがなす角度を用いて、対称構造がどれくらい破れているか、すなわち非対称の程度を定量的に示すことができ、このような非対称の程度を示す数値は異色性の色差に比例する。
【０１７９】
図４６は、最高点が線形態である凸部の形状を有する表面を示す図であり、ａ）は、異色性を発現しない凸部を有するパターンを例示し、ｂ）は、異色性を発現する凸部を有するパターンを例示する。図４６のａ）のＸ−Ｘ'断面は、二等辺三角形または正三角形であり、図４６のｂ）のＹ−Ｙ'断面は、側辺の長さが互いに異なる三角形である。
【０１８０】
前記パターン層は、最高点が線形態の凸部形状または最低点が線形態の凹部形状の表面を有する。前記線形態は、直線形態であってもよく、曲線形態であってもよいし、曲線と直線をすべて含むか、ジグザグ形態であってもよい。これを図４７〜図４９に示した。最高点が線形態である凸部、または最低点が線形態である凹部形状の表面を、前記凸部または凹部形状の表面側で観察した時、前記凸部または凹部の地面に対する水平断面の重心点を基準として３６０度回転時、同一の形態が１つしか存在しない場合、異色性を発現するのに有利である。
【０１８１】
前記パターン層は、コーン形態の先端部が切断された構造の凸部または凹部形状の表面を有する。図５０に、装飾部材を地面に置いた時、地面に垂直な断面が非対称である逆台形の凹部を実現した写真を示した。このような非対称断面は、台形または逆台形形状であってもよい。この場合にも、非対称構造の断面によって異色性を発現することができる。
【０１８２】
上記で例示した構造以外にも、図５１のような多様な凸部または凹部形状の表面を実現することができる。
【０１８３】
本明細書において、他に言及がない限り、「面」は、平面であってもよいが、これに限定されず、全部または一部が曲面であってもよい。例えば、面に対して垂直な方向への断面の形態が、円や楕円の弧の一部、波構造、ジグザグなどの構造を含むことができる。
【０１８４】
前記パターン層は、対称構造のパターンを含む。対称構造には、プリズム構造、レンチキュラレンズ構造などがある。
【０１８５】
前記パターン層は、凸部または凹部形状が形成された表面の反対側表面に平坦部を有し、前記平坦部は基材上に形成されていてよい。前記基材層として、プラスチック基材を用いることができる。プラスチック基板としては、ＴＡＣ（ｔｒｉａｃｅｔｙｌ  ｃｅｌｌｕｌｏｓｅ）；ノルボルネン誘導体などのＣＯＰ（ｃｙｃｌｏ  ｏｌｅｆｉｎ  ｃｏｐｏｌｙｍｅｒ）；ＰＭＭＡ（ｐｏｌｙ（ｍｅｔｈｙｌ  ｍｅｔｈａｃｒｙｌａｔｅ）；ＰＣ（ｐｏｌｙｃａｒｂｏｎａｔｅ）；ＰＥ（ｐｏｌｙｅｔｈｙｌｅｎｅ）；ＰＰ（ｐｏｌｙｐｒｏｐｙｌｅｎｅ）；ＰＶＡ（ｐｏｌｙｖｉｎｙｌ  ａｌｃｏｈｏｌ）；ＤＡＣ（ｄｉａｃｅｔｙｌ  ｃｅｌｌｕｌｏｓｅ）；Ｐａｃ（Ｐｏｌｙａｃｒｙｌａｔｅ）；ＰＥＳ（ｐｏｌｙ  ｅｔｈｅｒ  ｓｕｌｆｏｎｅ）；ＰＥＥＫ（ｐｏｌｙｅｔｈｅｒｅｔｈｅｒｋｅｔｏｎ）；ＰＰＳ（ｐｏｌｙｐｈｅｎｙｌｓｕｌｆｏｎｅ）、ＰＥＩ（ｐｏｌｙｅｔｈｅｒｉｍｉｄｅ）；ＰＥＮ（ｐｏｌｙｅｔｈｙｌｅｎｅｎａｐｈｔｈａｔｌａｔｅ）；ＰＥＴ（ｐｏｌｙｅｔｈｙｌｅｎｅｔｅｒｅｐｈｔａｌａｔｅ）；ＰＩ（ｐｏｌｙｉｍｉｄｅ）；ＰＳＦ（ｐｏｌｙｓｕｌｆｏｎｅ）；ＰＡＲ（ｐｏｌｙａｒｙｌａｔｅ）、または非晶質フッ素樹脂などを使用することができるが、これらに限定されるものではない。
【０１８６】
前記パターン層は、熱硬化性樹脂または紫外線硬化性樹脂を含むことができる。前記硬化性樹脂としては、光硬化性樹脂または熱硬化性樹脂を使用することができる。前記光硬化性樹脂としては、紫外線硬化性樹脂を使用することができる。熱硬化性樹脂としては、例えば、シリコン樹脂、ケイ素樹脂、フラン樹脂、ポリウレタン樹脂、エポキシ樹脂、アミノ樹脂、フェノール樹脂、尿素樹脂、ポリエステル樹脂、またはメラミン樹脂などを使用することができるが、これらに限定されるものではない。紫外線硬化性樹脂としては、代表的にアクリル重合体、例えば、ポリエステルアクリレート重合体、ポリスチレンアクリレート重合体、エポキシアクリレート重合体、ポリウレタンアクリレート重合体、またはポリブタジエンアクリレート重合体、シリコンアクリレート重合体、またはアルキルアクリレート重合体などを使用することができるが、これらに限定されるものではない。
【０１８７】
前記パターン層の内部または少なくとも一面に有色染料（ｃｏｌｏｒ  ｄｙｅ）をさらに含んでもよい。前記パターン層の少なくとも一面に有色染料を含むというのは、例えば、前記パターン層の平坦部側に備えられた前述した基材層に有色染料が含まれた場合を意味することができる。前記有色染料としては、アントラキノン（ａｎｔｈｒａｑｕｉｎｏｎｅ）系染料、フタロシアニン（ｐｈｔｈａｌｏｃｙａｎｉｎｅ）系染料、チオインジゴ（ｔｈｉｏｉｎｄｉｇｏ）系染料、ペリノン（ｐｅｒｉｎｏｎｅ）系染料、イソキシンジゴ（ｉｓｏｘｉｎｄｉｇｏ）系染料、メタン（ｍｅｔｈａｎｅ）系染料、モノアゾ（ｍｏｎｏａｚｏ）系染料、および１：２金属錯体（１：２  ｍｅｔａｌ  ｃｏｍｐｌｅｘ）系染料などを使用することができる。
【０１８８】
前記パターン層が内部に有色染料を含む場合、前記硬化性樹脂に染料を添加して適用可能である。前記パターン層の下部に有色染料をさらに含む場合、染料が含まれた層を基材層の上部または下部にコーティングする方式で適用可能である。
【０１８９】
前記有色染料の含有量は、例えば、０〜５０ｗｔ％であってもよい。前記有色染料の含有量は、パターン層あるいは装飾部材の透過度およびヘイズの範囲を定めることができ、透過度は、例えば、２０％〜９０％であってもよく、ヘイズは、例えば、１％〜４０％であってもよい。
【実施例】
【０１９０】
以下、実施例を通じて本明細書を具体的に説明するが、本明細書の範囲が下記の実施例によって制限されるものではない。
【０１９１】
１．フィルムの用意
【０１９２】
（１）製造例１：他面に基材が備えられた無機物フィルムの用意
【０１９３】
ガラス基材にアルミニウム酸窒化物フィルム（ＡｌＯＮ）を形成して基材／フィルム積層体を用意した。
【０１９４】
具体的には、前記フィルムを形成するために、インラインスパッタ（Ｉｎ−ｌｉｎｅ  Ｓｐｕｔｔｅｒ）装置にアルミニウム（Ａｌ）ターゲットを装着し、アルゴン（Ａｒ）ガス８０ｓｃｃｍと窒素（Ｎ２）ガス１４ｓｃｃｍをチャンバ内に注入し、チャンバ内の圧力は３ｍＴｏｒｒを維持し、２．１ｋＷの電圧を加えて２４０秒間蒸着を行った。
【０１９５】
（２）製造例２：他面に基材が備えられた有機物フィルムの用意
【０１９６】
シリコン（Ｓｉ）基材に有機物フィルム（ポリメチルメタクリレート、ＰＭＭＡ）を形成して基材／フィルム積層体を用意した。
【０１９７】
具体的には、ポリメチルメタクリレート（ＰＭＭＡ、ｐｏｌｙ  ｍｅｔｈｙｌｍｅｔｈａｃｒｙｌａｔｅ）をトルエン溶媒に２ｗｔ％（ｗｅｉｇｈｔ％）に溶かした溶液をシリコン（Ｓｉ）基材上に１，０００ｒｐｍの回転速度で１分間スピンコーティングし、３０分間オーブンで乾燥して有機物フィルムを形成した。
【０１９８】
２．エッチングガスに対する蒸着物質の反応性テスト
【０１９９】
（１）無機物（アルミニウム酸窒化物）
【０２００】
アルミニウム酸窒化物のエッチングガス（ＳＦ６）に対する反応性をテストするために、インラインスパッタ（Ｉｎ−ｌｉｎｅ  Ｓｐｕｔｔｅｒ）装置にアルミニウム（Ａｌ）ターゲットを装着し、アルゴン（Ａｒ）ガス８０ｓｃｃｍと窒素（Ｎ２）ガス１４ｓｃｃｍをチャンバ内に注入し、チャンバ内の圧力は３ｍＴｏｒｒを維持し、１．８６Ｗ／ｃｍ２の電力を８０秒間加えて基材にアルミニウム酸窒化物を蒸着した。
【０２０１】
以後、エッチングガス（ＳＦ６）を用いてアルミニウム酸窒化物に対するドライエッチング工程を行った。具体的には、ＲＩＥ−ＩＣＰ装置を用いて、チャンバ内にＳＦ６ガスを２０ｓｃｃｍの流量で注入し、５ｍＴｏｒｒの圧力下、ＲＦ方式で１００Ｗの電力をサンプル側に印加し、ＩＣＰ側に８００Ｗの電力を印加して１２０秒間エッチング工程を行った。工程実行中にヘリウムガス（Ｈｅ）をサンプル側に加えて冷却した。
【０２０２】
アルミニウム酸窒化物がエッチングされた結果を図２に示した。図２を参照すれば、サンプル固定のために使用された赤色点線からなる領域を除いた部分のアルミニウム酸窒化物がエッチングされたことを確認することができる。これによって、アルミニウム酸窒化物（ＡｌＯＮ）はエッチングガス（ＳＦ６）に対する反応性に優れていることを確認することができた。
【０２０３】
（２）有機物（ＰＭＭＡ）
【０２０４】
エッチングガス（Ｏ２）に対する有機物（ポリメチルメタクリレート、ＰＭＭＡ）の反応性をテストした。
【０２０５】
製造例２によるフィルム積層体に対して、エッチングガス（Ｏ２）を用いてドライエッチング工程を行った。具体的には、ＲＩＥ−ＩＣＰ装置を用いて、チャンバ内にＯ２ガスを２０ｓｃｃｍの流量で注入し、ＲＦ方式で１００Ｗの電力を印加して６０秒間エッチング工程を行った。
【０２０６】
有機物がエッチングされた結果を図３に示した。図３を参照すれば、サンプル固定のために使用された赤色点線からなる領域を除いた部分の有機物がエッチングされたことを確認することができる。これによって、有機物（ＰＭＭＡ）はエッチングガス（Ｏ２）に対する反応性に優れていることを確認することができた。
【０２０７】
製造例２によるシリコン基材が備えられた有機物フィルムにインジウム島マスクを形成するために、インラインスパッタ工程を利用し、ガスとしてアルゴンを５０ｓｃｃｍの流量でチャンバ内に注入し、２ｍＴｏｒｒの圧力下、０．７４Ｗ／ｃｍ２の電力を加えて１００秒間行った。
【０２０８】
以後、ＲＩＥ装置を用いて、フィルムをエッチングした。この時、チャンバが１０ｍＴｏｒｒの真空状態に到達すると、チャンバ内にＯ２ガスを２０ｓｃｃｍの流量で注入した環境で基板側にＲＦタイプで２００Ｗを印加してエッチング工程を６０秒間行った。
【０２０９】
（３）インジウム
【０２１０】
インジウムのエッチングガス（ＳＦ６）に対する反応性をテストするために、インラインスパッタ（Ｉｎ−ｌｉｎｅ  Ｓｐｕｔｔｅｒ）装置にインジウム（Ａｌ）ターゲットを装着し、アルゴン（Ａｒ）ガス５０ｓｃｃｍをチャンバ内に注入し、チャンバ内の圧力は２ｍＴｏｒｒを維持し、１．４８Ｗ／ｃｍ２の電力を加えて１００秒間蒸着を行った。
【０２１１】
以後、エッチングガス（ＳＦ６）を用いてドライエッチング工程を行い、その結果を図４に示した。具体的な工程条件は、前記アルミニウム酸窒化物のエッチング工程と同一であった。図４を参照すれば、インジウムはほとんどエッチングされないことを確認することができた。これによって、インジウムはＳＦ６に対する反応性が少ないので、エッチングガスとしてＳＦ６を使用する時、マスクとしての使用に適した材料であることを確認した。
【０２１２】
前記結果から、無機物（アルミニウム酸窒化物）をエッチングガスでエッチングする時、インジウムがマスクとして使用できることを確認した。
【０２１３】
３．フィルム製造実験
【０２１４】
インジウム島マスクを蒸着する条件を変更して、インジウム島マスクの形状を互いに異なって形成し、これを島マスクとしてフィルムをエッチングした時のフィルムのエッチング程度を比較した。
【０２１５】
＜実施例１＞
【０２１６】
製造例１によるフィルムの一面にインジウム（Ｉｎ）島マスクを形成するために、インラインスパッタ装置にインジウムターゲットを装着し、アルゴン（Ａｒ）を５０ｓｃｃｍの流量でチャンバ内に注入し、２ｍＴｏｒｒの圧力条件下、０．３７Ｗ／ｃｍ２の電圧を印加して１００秒間蒸着工程を行った。この時、チャンバ内のインジウムターゲットと薄膜との距離は８０ｍｍであり、常温（２５℃）で進行させた。
【０２１７】
以後、前記島をマスクとして前記フィルムをドライエッチングすることにより、パターン部を形成した。具体的には、ＲＩＥ−ＩＣＰ  Ｅｔｃｈｅｒ  ＩＩを用いて、フィルムをエッチングした。チャンバ上部の円形アンテナに８００Ｗの電力が印加してＩＣＰを構成し、基板側に１００Ｗの電力が印加された。
【０２１８】
この時、ＳＦ６ガスを２０ｓｃｃｍの流量で注入してエッチングを２分間進行させ、エッチング工程中、基板側はヘリウムガスを注入して冷却させた。
【０２１９】
＜実施例２＞
【０２２０】
インジウム島マスクを形成する時、電圧を０．７４Ｗ／ｃｍ２に変更した以外は、実施例１と同様の方法でフィルムをエッチングした。
【０２２１】
＜実施例３＞
【０２２２】
インジウム島マスクを形成する時、電圧を１．４８Ｗ／ｃｍ２に変更した以外は、実施例１と同様の方法でフィルムをエッチングした。
【０２２３】
実施例１〜３のエッチング工程（Ｄｒｙ  Ｅｔｃｈｉｎｇ）前後のフィルムの表面走査電子顕微鏡（Ｓｃａｎｎｉｎｇ  Ｅｌｅｃｔｒｏｎ  Ｍｉｃｒｏｓｃｏｐｅ：ＳＥＭ）をそれぞれ図５〜図７に示した。
【０２２４】
また、実施例１〜３のエッチング工程前のフィルムの島構造形状の幅および高さをＡＦＭで測定して表１にまとめた。
【０２２５】
【表１】
2021528565.tif 000009
【０２２６】
＜参考例１＞
【０２２７】
インジウムターゲットと薄膜との距離を４００ｍｍの距離に調節したｂａｔｃｈ  ｔｙｐｅのチャンバを用いて、５ｍＴｏｒｒの圧力条件下、３．１Ｗ／ｃｍ２のバイアス電力を印加して１，５００秒間インジウムを蒸着したことを除けば、実施例１と同様の方法で製造した。この時、インジウム島マスクの高さは１，５００ｎｍであり、蒸着されたインジウム島マスクの形状を図８および図９に示した。
【０２２８】
＜参考例２＞
【０２２９】
１８００秒間インジウムを蒸着したことを除けば、参考例１と同様の方法で製造した。この時、インジウム島マスクの高さは２，０００ｎｍであり、蒸着されたインジウム島マスクの形状を図１０および図１１に示した。
【０２３０】
前記結果から、実施例１〜３の場合、インジウム島マスクが互いに分離された島状に存在して、エッチング工程時、マスクとして作用してフィルムが効果的にエッチングされることを確認することができた。これに対し、参考例１および２の場合、インジウム島マスクの厚さが高すぎて互いに連結された構造を有するので、フィルムがうまくエッチングされないことを確認することができる。
【０２３１】
＜実施例４：シリコンフィルムのエッチング＞
【０２３２】
シリコン（Ｓｉ）フィルムの一面にインジウム（Ｉｎ）島マスクを形成するために、インラインスパッタ装置にインジウムターゲットを装着し、アルゴン（Ａｒ）を５０ｓｃｃｍの流量でチャンバ内に注入し、２ｍＴｏｒｒの圧力条件下、１．５Ｗ／ｃｍ２の電圧を印加して１００秒間蒸着工程を行った。この時、チャンバ内のインジウムターゲットと薄膜との距離は８０ｍｍであった。
【０２３３】
以後、ＲＩＥ−ＩＣＰ  Ｅｔｃｈｅｒ  ＩＩを用いて、フィルムをエッチングした。チャンバ上部の円形アンテナにＲＦタイプで８００Ｗ印加されてＩＣＰを構成し、基板側に１００Ｗが印加された。
【０２３４】
この時、ＳＦ６ガスを２０ｓｃｃｍの流量で注入し、圧力は５ｍＴｏｒｒの環境下でエッチングを１２０秒間進行させ、エッチング工程中、基板側はヘリウムガスを用いて冷却させた。
【０２３５】
実施例４のエッチング工程前後のフィルムの表面走査電子顕微鏡（Ｓｃａｎｎｉｎｇ  Ｅｌｅｃｔｒｏｎ  Ｍｉｃｒｏｓｃｏｐｅ：ＳＥＭ）をそれぞれ図１２および図１３に示した。
【０２３６】
前記結果から、エッチングガスに露出したシリコンフィルムがエッチングされ、エッチングガスに露出しないシリコンフィルムはエッチングされないことを確認することができた。
【０２３７】
＜参考例３＞
【０２３８】
シリコン（Ｓｉ）フィルムにインジウム島マスクを形成するために、インラインスパッタ装置にインジウムターゲットを装着し、アルゴン（Ａｒ）を５０ｓｃｃｍの流量でチャンバ内に注入し、２ｍＴｏｒｒの圧力条件下、３Ｗ／ｃｍ２の電圧を印加して１，０００秒間蒸着工程を行ったことを除けば、前記実施例４と同様の方法で行った。
【０２３９】
参考例３のエッチング工程前後のフィルムの表面走査電子顕微鏡（Ｓｃａｎｎｉｎｇ  Ｅｌｅｃｔｒｏｎ  Ｍｉｃｒｏｓｃｏｐｅ：ＳＥＭ）をそれぞれ図１４および図１５に示した。
【０２４０】
前記結果から、インジウム島の形状および大きさが一定でないので、エッチング工程が均一に行われないことを確認することができた。
【０２４１】
４．フィルム製造実験
【０２４２】
フィルム（または光吸収層）のエッチング条件を変更して、製造された装飾部材（装飾部材用フィルム）の電気抵抗値の変化を実験した。
【０２４３】
＜比較例１＞
【０２４４】
アルミニウムターゲットが装着されたインラインスパッタ（Ｉｎ−Ｌｉｎｅ  Ｓｐｕｔｔｅｒ）装置にガラス基材を投入し、アルゴン（Ａｒ）および窒素（Ｎ２）をそれぞれ８０ｓｃｃｍおよび１４ｓｃｃｍの流量でチャンバ内に注入し、３ｍＴｏｒｒの圧力条件下、３．１２Ｗ／ｃｍ２の電力を印加して８０秒間蒸着工程を行って、ガラス基材上にアルミニウム酸窒化物（ＡｌＯＮ）光吸収層を形成した。
【０２４５】
以後、インジウムターゲットが装着されたインラインスパッタ装置に前記光吸収層が形成されたガラス基材を投入し、アルゴン（Ａｒ）を５０ｓｃｃｍの流量でチャンバ内に注入し、２ｍＴｏｒｒの圧力条件下、１．４８Ｗ／ｃｍ２の電力を印加して１００秒間蒸着工程を行って、前記光吸収層上にインジウム光反射層を形成して装飾部材を製造した。
【０２４６】
前記装飾部材の光反射層側のＳＥＭ写真を図１６〜図１８に示した。
【０２４７】
前記装飾部材に対して２ｐｏｉｎｔ  ｐｒｏｂｅ形式の電気抵抗測定装置（ＨＩＯＫＩ社、製品名３２４４−６０、Ｃａｒｄ  Ｈｉ−ｔｅｓｔｅｒ）を用いて電気抵抗を測定し、抵抗測定時のサンプル上に接触した２つの探針の間の長さは１ｃｍ〜１０ｃｍとしかつ、１ｃｍを基準としてｎｏｒｍａｌｉｚｅして電気抵抗値を記録した。
【０２４８】
この時、前期抵抗値は５０，０００Ωであった。
【０２４９】
＜実施例５＞
【０２５０】
ＲＩＥ−ＩＣＰ  Ｅｔｃｈｅｒ  ＩＩを用いて、前記比較例１で製造された装飾部材の光吸収層をエッチングして装飾部材を製造した。チャンバ上部の円形アンテナにＲＦが８００Ｗ印加されるＩＣＰ  Ｐｏｗｅｒで構成し、基板側にバイアスＲＦ（Ｂｉａｓ  ＲＦ、ＲＩＥ）が１００Ｗ印加された。
【０２５１】
この時、ＳＦ６ガスを２０ｓｃｃｍの流量で注入してエッチングを３０秒以上６０秒未満の時間の間進行させ、エッチング工程中、基板側はヘリウムガスを注入して冷却させた。この時、チャンバ内部の圧力は５ｍＴｏｒｒであった。
【０２５２】
前記比較例１と同様の方法で電気抵抗を測定し、電気抵抗値は比較例１とほぼ差がない約５０，０００Ωであった。
【０２５３】
＜実施例６＞
【０２５４】
インジウム光反射層の蒸着時、電力を０．３７Ｗ／ｃｍ２に変更して３〜８ｎｍのインジウム光反射層を形成した以外は、前記実施例５と同様の方法で装飾部材を製造した。この時、光吸収層（基材）とスパッタターゲットとの最短距離は２００ｍｍ超過であった。
【０２５５】
前記装飾部材のエッチング工程（Ｄｒｙ  ｅｔｃｈｉｎｇ）前後の写真を図１９および図２０にそれぞれ示した。図面をみると、インジウム光反射層の厚さが薄すぎて、エッチング工程時にインジウムが大部分無くなったことを確認することができる。装飾部材は光吸収層と光反射層との構造からなるが、光反射層が無くなったため、装飾部材の機能を果たせなくなった。
【０２５６】
＜実施例７＞
【０２５７】
エッチング時間を２分に調節した以外は、前記実施例５と同様の方法で装飾部材を製造した。
【０２５８】
前記装飾部材の光反射層側のＳＥＭ写真を図２１〜図２３に示した。
【０２５９】
前記比較例１と同様の方法で電気抵抗を測定し、電気抵抗値は比較例１の１０倍である５００，０００Ωであった。
【０２６０】
＜実施例８＞
【０２６１】
エッチング時間を５分に調節した以外は、前記実施例５と同様の方法で装飾部材を製造した。
【０２６２】
前記装飾部材の光反射層側のＳＥＭ写真を図２４および図２５に示した。
【０２６３】
前記比較例１と同様の方法で電気抵抗を測定し、電気抵抗値は測定装置の限界値を超えた。測定装置の測定限界値が約４２×１０６Ωであるので、約８００倍以上増加したことが分かる。
【０２６４】
上記の実施例および比較例の抵抗測定の結果、光吸収層をエッチングする時のエッチング条件を調節する場合、光吸収層のエッチング程度が異なり、製造された装飾部材の抵抗値も大きく異なることを確認することができた。特に、実施例７および８の場合、抵抗値が大きく増加することを確認することができた。
【図１】
2021528565.tif 000010
【図２】
2021528565.tif 000011
【図３】
2021528565.tif 000012
【図４】
2021528565.tif 000013
【図５】
2021528565.tif 000014
【図６】
2021528565.tif 000015
【図７】
2021528565.tif 000016
【図８】
2021528565.tif 000017
【図９】
2021528565.tif 000018
【図１０】
2021528565.tif 000019
【図１１】
2021528565.tif 000020
【図１２】
2021528565.tif 000021
【図１３】
2021528565.tif 000022
【図１４】
2021528565.tif 000023
【図１５】
2021528565.tif 000024
【図１６】
2021528565.tif 000025
【図１７】
2021528565.tif 000026
【図１８】
2021528565.tif 000027
【図１９】
2021528565.tif 000028
【図２０】
2021528565.tif 000029
【図２１】
2021528565.tif 000030
【図２２】
2021528565.tif 000031
【図２３】
2021528565.tif 000032
【図２４】
2021528565.tif 000033
【図２５】
2021528565.tif 000034
【図２６】
2021528565.tif 000035
【図２７】
2021528565.tif 000036
【図２８】
2021528565.tif 000037
【図２９】
2021528565.tif 000038
【図３０】
2021528565.tif 000039
【図３１】
2021528565.tif 000040
【図３２】
2021528565.tif 000041
【図３３】
2021528565.tif 000042
【図３４】
2021528565.tif 000043
【図３５】
2021528565.tif 000044
【図３６】
2021528565.tif 000045
【図３７】
2021528565.tif 000046
【図３８】
2021528565.tif 000047
【図３９】
2021528565.tif 000048
【図４０】
2021528565.tif 000049
【図４１】
2021528565.tif 000050
【図４２】
2021528565.tif 000051
【図４３（ａ）】
2021528565.tif 000052
【図４３（ｂ）】
2021528565.tif 000053
【図４４】
2021528565.tif 000054
【図４５】
2021528565.tif 000055
【図４６】
2021528565.tif 000056
【図４７】
2021528565.tif 000057
【図４８】
2021528565.tif 000058
【図４９】
2021528565.tif 000059
【図５０】
2021528565.tif 000060
【図５１（ａ）】
2021528565.tif 000061
【図５１（ｂ）】
2021528565.tif 000062
【図５１（ｃ）】
2021528565.tif 000063
【図５１（ｄ）】
2021528565.tif 000064
【図５１（ｅ）】
2021528565.tif 000065
【図５１（ｆ）】
2021528565.tif 000066
【図５１（ｇ）】
2021528565.tif 000067
【図５１（ｈ）】
2021528565.tif 000068
【図５１（ｉ）】
2021528565.tif 000069
【国際調査報告】
2021528565.tif 000070
2021528565.tif 000071
2021528565.tif 000072
2021528565.tif 000073